(57)【要約】【課題】  表面に繊維凸状構造部を有する基材を作製するためのシートとして用いられる繊維凸状構造転写形成用シートを提供する。【解決手段】  繊維凸状構造転写形成用シートは、粘着剤層の表面に、少なくとも部分的に繊維凸状構造部を転写形成させることが可能である。前記繊維凸状構造部としては、繊維が粘着剤層の表面から起立している構造の繊維起毛部が好適である。繊維凸状構造転写形成用シートは、少なくとも一方の面が、繊維凸状構造部が転写形成される粘着剤層に対する剥離面としての機能を有しており、該剥離面側に、少なくとも部分的に、粘着剤層表面に繊維凸状構造部を転写形成させるための転写形成用繊維凸状構造部を有していてもよく、剥離面側に部分的に凹部が形成されており、該凹部内に、転写形成用繊維凸状構造部を有していることが好ましい。【選択図】    図１
2004346303.tif 000002
【特許請求の範囲】
【請求項１】
粘着剤層の表面に、少なくとも部分的に繊維凸状構造部を転写形成させることが可能な繊維凸状構造転写形成用シート。
【請求項２】
繊維凸状構造部が、繊維が粘着剤層の表面から起立している構造の繊維起毛部である請求項１記載の繊維凸状構造転写形成用シート。
【請求項３】
粘着剤層表面に、繊維凸状構造部を、その全体として、所定のパターン形状を有するように転写形成させることが可能である請求項１又は２記載の繊維凸状構造転写形成用シート。
【請求項４】
少なくとも一方の面が、繊維凸状構造部が転写形成される粘着剤層に対する剥離面としての機能を有しており、該剥離面側に、少なくとも部分的に、粘着剤層表面に繊維凸状構造部を転写形成させるための転写形成用繊維凸状構造部を有している請求項１〜３の何れかの項に記載の繊維凸状構造転写形成用シート。
【請求項５】
剥離面側に部分的に凹部が形成されており、該凹部内に、転写形成用繊維凸状構造部を有している請求項４記載の繊維凸状構造転写形成用シート。
【請求項６】
剥離面側の凹部の底部に、繊維凸状構造部を転写形成させる粘着剤層よりも粘着性が低く且つ転写形成用繊維凸状構造部を保持する転写形成用繊維凸状構造部保持粘着層を有している請求項５記載の繊維凸状構造転写形成用シート。
【請求項７】
基材と、転写形成用繊維凸状構造部保持粘着層と、孔部を有する剥離ライナーとにより形成されているとともに、転写形成用繊維凸状構造部が、剥離ライナーの孔部内で且つ転写形成用繊維凸状構造部保持粘着層表面に形成されている請求項６記載の繊維凸状構造転写形成用シート。
【請求項８】
凹凸構造を有する基材と、該基材の凸部に形成された剥離処理層と、基材の凹部の底面に形成された転写形成用繊維凸状構造部保持粘着層とにより形成されているとともに、転写形成用繊維凸状構造部が、基材の凹部内で且つ転写形成用繊維凸状構造部保持粘着層表面に形成されている請求項６記載の繊維凸状構造転写形成用シート。
【請求項９】
繊維凸状構造転写形成用シートが、剥離面を内側にしてロール状に巻回された形態を有している請求項４〜８の何れかの項に記載の繊維凸状構造転写形成用シート。
【請求項１０】
繊維凸状構造部を形成させる粘着剤層が、粘着テープ又はシートの支持体の少なくとも一方の面に形成された粘着剤層である請求項１〜９の何れかの項に記載の繊維凸状構造転写形成用シート。
【請求項１１】
繊維凸状構造部を形成させる粘着剤層を有する粘着テープ又はシートが、両面粘着テープ又はシートであり、少なくとも一方の面側の粘着面の表面に、繊維凸状構造部を形成することが可能である請求項１０記載の繊維凸状構造転写形成用シート。
【請求項１２】
繊維凸状構造部を形成させる粘着剤層が、ゴム系粘着剤、アクリル系粘着剤、およびホットメルト型粘着剤から選択された少なくとも１種の粘着剤による粘着剤層である請求項１〜１１の何れかの項に記載の繊維凸状構造転写形成用シート。
【請求項１３】
粘着テープ又はシートの粘着剤層の表面に、請求項４〜１２の何れかの項に記載の繊維凸状構造転写形成用シートを貼り合わせた後、繊維凸状構造転写形成用シートを剥離して、粘着剤層の表面に少なくとも部分的に繊維凸状構造部を転写形成させることを特徴とする粘着テープ又はシートの製造方法。
【発明の詳細な説明】
【技術分野】
【０００１】
本発明は、表面に繊維凸状構造部を有する基材を作製するためのシートとして用いられる繊維凸状構造転写形成用シートに関し、さらに詳しくは、粘着テープ又はシートを用いて被着体を接着させる際のリワーク性や貼付位置修正作業性が優れている粘着テープ又はシートを作製するためのシートとして用いられる繊維凸状構造転写形成用シートに関する。
【背景技術】
【０００２】
粘着テープ又はシートを、各種被着体に接着させる際には、被着体の所定の位置に容易に且つ強固に接着させることが求められており、そのため、粘着テープ又はシートには、仮止め及び貼り直しが可能な特性（いわゆる「リワーク性」）や、貼り付け位置の修正が可能な特性（貼付位置修正作業性）を有していることが求められている。例えば、所定の位置に接着させる作業としては、フローリング材を床に貼り合わせる作業などが挙げられる。該フローリング材の床への貼り合わせ作業では、フローリング材の差し込みを行わなければならず、そのためには、フローリング材の差し込み後に、フローリング材を床に沿って、かなりの距離を移動させなければならない。このような作業において、通常の粘着剤による粘着剤層を有する粘着テープ又はシートを用いた場合、粘着剤のタックと初期接着性のために、フローリング材の差し込み後に、フローリング材を床に沿って移動させることが不可能である。そのため、水や有機溶剤を用いて粘着力を一時的に低下させた粘着テープ又はシートを用いる方法、粘着剤層の表面と、被着体との界面に吸水性ポリマーの水膨潤粒状物を介在させる方法（特許文献１参照）、粘着剤層の表面に凹凸構造を設けた粘着テープ又はシートを用いて、初期の接着面積を低下させる方法（特許文献２参照）、粘着剤層の表面に固形状の非粘着性物質を凸部状に形成させた粘着テープ又はシートを用いて、初期の接着力をコントロールする方法（特許文献３参照）などが提案されている。
【０００３】
【特許文献１】特許第３２９６７６９号公報
【特許文献２】特開２００２−１２１５０３号公報
【特許文献３】特開平７−３１００５７号公報
【発明の開示】
【発明が解決しようとする課題】
【０００４】
しかしながら、例えば、特許第３２９６７６９号公報に記載されているように、粘着剤層の表面と、被着体との界面に吸水性ポリマーの水膨潤粒状物を介在させる方法では、水が用いられており、水は本質的には接着を阻害するものであり、接着の信頼性からは用いることが望ましいものではない。
【０００５】
また、特開２００２−１２１５０３号公報に記載されているように、粘着剤層の表面に凹凸構造を設けた粘着テープ又はシートを用いて、初期の接着面積を低下させる方法では、粘着テープ又はシートの表面には、粘着剤層が存在するために、仮置きした位置より修正できる位置の幅が限られており、貼付位置修正作業性が十分であるとはいえない。
【０００６】
さらにまた、特開平７−３１００５７号公報に記載されているように、粘着剤層の表面に固形状の非粘着性物質を凸部状に形成させた粘着テープ又はシートを用いて、初期の接着力をコントロールする方法では、非粘着性物質は粘着剤層表面に貼り合わされているに過ぎず、非粘着性物質の構造は制御されていないので、貼付位置修正作業性の機能を十分にするためには、必然的に非粘着性物質の使用量が多くなり、粘着特性上、望ましいとは言えない。
【０００７】
従って、本発明の目的は、表面に繊維凸状構造部を有する基材を作製するためのシートとして用いられる繊維凸状構造転写形成用シートを提供することにある。
本発明の他の目的は、リワーク性や貼付位置修正作業性が優れている粘着テープ又はシートを製造する際に用いられる繊維凸状構造転写形成用シートを提供することにある。
本発明のさらに他の目的は、フローリング材貼付用粘着テープ又はシートとして有用な粘着テープ又はシートを製造する際に用いられる繊維凸状構造転写形成用シートを提供することにある。
【課題を解決するための手段】
【０００８】
本発明者らは、上記の目的を達成するため鋭意検討した結果、粘着テープ又はシートの粘着剤層表面に、繊維による特定の構造部を設けると、粘着テープ又はシートを被着体の所定の位置に接着させる際には、仮止め及び貼り直しを行うことができ、また、貼り付け位置の修正も行うことができることを見出した。また、前記粘着テープ又はシート（繊維による特定の構造部を粘着剤層表面に有する粘着テープ又はシート）は、特定の構成を有するシートを用いることにより容易に製造することができることを見出した。本発明はこれらの知見に基づいて完成されたものである。
【０００９】
すなわち、本発明は、粘着剤層の表面に、少なくとも部分的に繊維凸状構造部を転写形成させることが可能な繊維凸状構造転写形成用シートである。
【００１０】
前記繊維凸状構造部としては、粘着剤層の表面から繊維が起立している構造の繊維起毛部であることが好ましい。
【００１１】
本発明では、粘着剤層表面に、繊維凸状構造部を、その全体として、所定のパターン形状を有するように転写形成させることが可能であることが好ましい。また、繊維凸状構造転写形成用シートは、少なくとも一方の面が、繊維凸状構造部が転写形成される粘着剤層に対する剥離面としての機能を有しており、該剥離面側に、少なくとも部分的に、粘着剤層表面に繊維凸状構造部を転写形成させるための転写形成用繊維凸状構造部を有していてもよく、特に、剥離面側に部分的に凹部が形成されており、該凹部内に、転写形成用繊維凸状構造部を有していることが好ましい。
【００１２】
このような繊維凸状構造転写形成用シートとしては、剥離面側の凹部の底部に、繊維凸状構造部を転写形成させる粘着剤層よりも粘着性が低く且つ転写形成用繊維凸状構造部を保持する転写形成用繊維凸状構造部保持粘着層を有していてもよく、具体的には、基材と、転写形成用繊維凸状構造部保持粘着層と、孔部を有する剥離ライナーとにより形成されているとともに、転写形成用繊維凸状構造部が、剥離ライナーの孔部内で且つ転写形成用繊維凸状構造部保持粘着層表面に形成されている繊維凸状構造転写形成用シートや、凹凸構造を有する基材と、該基材の凸部に形成された剥離処理層と、基材の凹部の底面に形成された転写形成用繊維凸状構造部保持粘着層とにより形成されているとともに、転写形成用繊維凸状構造部が、基材の凹部内で且つ転写形成用繊維凸状構造部保持粘着層表面に形成されている繊維凸状構造転写形成用シートなどが挙げられる。
【００１３】
なお、繊維凸状構造転写形成用シートは、剥離面を内側にしてロール状に巻回された形態を有していてもよい。
【００１４】
さらにまた、繊維凸状構造部を形成させる粘着剤層としては、粘着テープ又はシートの支持体の少なくとも一方の面に形成された粘着剤層であることが好ましい。
【００１５】
繊維凸状構造転写形成用シートとしては、繊維凸状構造部を形成させる粘着剤層を有する粘着テープ又はシートが、両面粘着テープ又はシートであり、少なくとも一方の面側の粘着面の表面に、繊維凸状構造部を形成することが可能であることが好ましい。
【００１６】
なお、繊維凸状構造部を形成させる粘着剤層としては、ゴム系粘着剤、アクリル系粘着剤、およびホットメルト型粘着剤から選択された少なくとも１種の粘着剤による粘着剤層であることが好ましい。
【００１７】
本発明は、また、粘着テープ又はシートの粘着剤層の表面に、前記繊維凸状構造転写形成用シートを貼り合わせた後、繊維凸状構造転写形成用シートを剥離して、粘着剤層の表面に少なくとも部分的に繊維凸状構造部を転写形成させることを特徴とする粘着テープ又はシートの製造方法を提供する。
【発明の効果】
【００１８】
本発明によれば、表面に繊維凸状構造部を有する基材を作製するためのシートとして用いられる繊維凸状構造転写形成用シートが得られる。前記繊維凸状構造転写形成用シートによれば、リワーク性や貼付位置修正作業性が優れている粘着テープ又はシートを製造することができる。特に、フローリング材貼付用粘着テープ又はシートとして有用な粘着テープ又はシートを製造することができる。
【発明を実施するための最良の形態】
【００１９】
本発明の繊維凸状構造転写形成用シートは、各種の粘着剤層（例えば、粘着テープ又はシートの粘着剤層）の表面に、少なくとも部分的に繊維凸状構造部を転写形成させることが可能な構成を有している。すなわち、本発明の繊維凸状構造転写形成用シートを用いると［具体的には、繊維凸状構造転写形成用シートを、粘着テープ又はシートの粘着剤層（粘着テープ又はシート用粘着剤層）等の各種粘着剤層の表面に貼り合わせて転写させることにより］、各種粘着剤層の表面に少なくとも部分的に繊維凸状構造部を形成させることができる。
【００２０】
（繊維凸状構造部）
このような繊維凸状構造部としては、繊維によって凸状に形成されている構造部であれば特に制限されないが、例えば、繊維が粘着テープ又はシート用粘着剤層の表面から起立している構造を有している繊維起毛部、繊維の固まりが粘着テープ又はシート用粘着剤層表面に設けられたような構造の繊維凸状構造部などが挙げられる。繊維凸状構造部は、単一の構造よりなるものであってもよく、複数の構造が組み合わされた構造よりなるものであってもよい。
【００２１】
なお、１つの繊維凸状構造部は、通常、複数の繊維により構成されている。１つの繊維凸状構造部を構成する繊維の数や密度は、特に制限されない。例えば、転写形成用繊維凸状構造部を粘着剤層表面に部分的に転写形成させる場合、１つの繊維凸状構造部を構成する繊維の数や密度は、目的とするリワーク性や貼付位置修正作業性、被着体の種類などに応じて適宜選択することができる。
【００２２】
繊維凸状構造部としては、繊維が粘着剤層（特に、粘着テープ又はシートの粘着剤層）の表面から起立している構造を有している繊維起毛部が好ましい。
【００２３】
図１は、本発明における繊維凸状構造転写形成用シートを粘着テープ又はシート用粘着剤層の表面に貼り合わせて、繊維凸状構造部を転写形成する状態の一例を部分的に示す概略断面図であり、図１（ａ）は繊維凸状構造転写形成用シートを粘着テープ又はシート用粘着剤層の表面に貼り合わせた状態を示し、図１（ｂ）は、繊維凸状構造転写形成用シートを貼り合わせ後に剥がして、繊維凸状構造部を粘着テープ又はシート用粘着剤層の表面に転写形成させている状態を示している。図１において、１は繊維凸状構造転写形成用シート、２は繊維凸状構造転写形成用シート１における剥離ライナー（繊維凸状構造転写形成用シート用剥離ライナー）、２ａは繊維凸状構造転写形成用シート用剥離ライナー２における孔部、３は繊維凸状構造転写形成用シート１における粘着層（転写形成用繊維凸状構造部保持粘着層）、４は繊維凸状構造転写形成用シート１における基材（繊維凸状構造転写形成用シート用基材）、５は粘着テープ又はシート用粘着剤層に転写形成された繊維起毛部、６は粘着テープ又はシート、６ａは粘着テープ又はシート６における粘着剤層（粘着テープ又はシート用粘着剤層）、６ａ１は粘着テープ又はシート用粘着剤層６ａの表面、６ｂは粘着テープ又はシート６における基材（粘着テープ又はシート用基材；単に「基材」と称する場合がある）である。
【００２４】
繊維凸状構造転写形成用シート１は、繊維凸状構造転写形成用シート用基材４の片面に転写形成用繊維凸状構造部保持粘着層３が形成され、該転写形成用繊維凸状構造部保持粘着層３上に、孔部２ａを有する繊維凸状構造転写形成用シート用剥離ライナー２が積層されており、繊維凸状構造転写形成用シート用剥離ライナー２における孔部２ａ内の転写形成用繊維凸状構造部保持粘着層３の表面に、粘着テープ又はシート用粘着剤層６ａに転写形成するための繊維起毛部５が形成されている。一方、粘着テープ又はシート６は、支持体としての粘着テープ又はシート用基材６ｂの片面に粘着テープ又はシート用粘着剤層６ａが形成されている。そして、図１（ａ）で示されるように、繊維凸状構造転写形成用シート１を、粘着テープ又はシート６に貼り合わせることにより（特に、貼り合わせ後に、圧着させることにより）、繊維起毛部５を粘着テープ又はシート用粘着剤層６ａの表面６ａ１に転写させることができる。
【００２５】
なお、図１（ｂ）で示されるように、繊維凸状構造転写形成用シート１を、粘着テープ又はシート６から剥離させると、図２で示されるような、繊維起毛部５が粘着テープ又はシート用粘着剤層６ａの表面６ａ１に転写された粘着テープ又はシートが得られる。
【００２６】
図２は、図１の繊維起毛部５が転写形成された粘着テープ又はシートを上面から見た概略平面図である。図２において、５、６、６ａ、６ａ１は前記に同じである。
【００２７】
なお、図１では、前記繊維起毛部５は、図２で示されるように、全体として、複数のラインを形成するような形状で設けられており、各ラインの間隔（各ラインの中心部の間隔）は１０ｍｍとなっており、１つのライン内に含まれる各繊維起毛部間の間隔（各繊維起毛部の中心部の間隔）は１０ｍｍとなっている。また、１つの繊維起毛部の粘着テープ又はシート用粘着剤層表面における形状は、半径が約０．５ｍｍの略円形状（面積は約０．８ｍｍ2）となっている。さらにまた、隣り合ったラインでは、一方のラインにおける各繊維起毛部間の中央部に位置する部位に、他方のラインにおける各繊維起毛部が形成された構成となっている。
【００２８】
なお、図３〜４に、繊維凸状構造転写形成用シートを用いた転写により、粘着テープ又はシート用粘着剤層の表面に形成されている繊維起毛部の形状に関する写真を示す。図３は、粘着テープ又はシート用粘着剤層の表面に、繊維凸状構造転写形成用シートを用いた転写により形成されている繊維起毛部の形状に関する写真を示す図であり、粘着テープ又はシート用粘着剤層の上面から見た図である。図４は、粘着テープ又はシート用粘着剤層の表面に、繊維凸状構造転写形成用シートを用いた転写により形成されている繊維起毛部の形状に関する写真を示す図であり、図３に係る繊維起毛部を示す要部拡大図である。
【００２９】
なお、図３〜４で示されている写真は、デジタルマイクロスコープとして商品名「ＶＨ−６２００」（ＫＥＹＥＮＣＥ社製）を用い、倍率：１０〜１７５倍の条件で撮影した写真である。
【００３０】
粘着剤層の表面に繊維凸状構造部（特に、繊維起毛部）を転写形成させるための転写形成用繊維凸状構造部は、繊維凸状構造転写形成用シートの剥離面側に、全面的に形成されていてもよく、部分的に形成されていてもよい。なお、転写形成用繊維凸状構造部が、繊維凸状構造転写形成用シートの剥離面側に、全面的に形成されている場合、粘着剤層表面には、全面的に、繊維凸状構造部を転写形成することができる。一方、転写形成用繊維凸状構造部が、繊維凸状構造転写形成用シートの剥離面側に、部分的に形成されている場合、粘着剤層表面には、部分的に、繊維凸状構造部を転写形成することができる。繊維凸状構造部が、粘着剤層の表面に、全面的に形成されている場合、粘着剤層の表面が露出していないので、粘着性を有していない基材（「繊維面非粘着性基材」と称する場合がある）として利用することができる。なお、繊維面非粘着性基材における繊維凸状構造部が形成されていない面は、粘着面となっていてもよく、この場合、背面側に粘着性を有している繊維面非粘着性基材として利用することができる。
【００３１】
一方、繊維凸状構造部が、粘着剤層の表面に、部分的に形成されている場合、粘着剤層の表面は部分的に露出することができるので、粘着性を有している基材（「繊維面粘着性基材」と称する場合がある）として利用することができる。なお、図１では、前記繊維起毛部５は、全体として、複数のラインを形成するような形状で設けられている。このように、本発明の繊維凸状構造転写形成用シートを用いて得られる繊維面粘着性基材では、繊維起毛部等の繊維凸状構造部は、全体として、複数のラインを形成するような形状で設けられていてもよい。
【００３２】
なお、本発明では、前記繊維凸状構造部としては、例えば、粘着剤層が下記に示されるように粘着テープ又はシート用粘着剤層であり、繊維凸状構造部が粘着テープ又はシート用粘着剤層表面に部分的に形成されている場合、粘着テープ又はシートを被着体に仮接着させることができ、その後、圧着により、被着体に強固に接着させることができるような構成を有していることが好ましい。
【００３３】
このような繊維起毛部の構造としては、例えば、（１）１本の繊維の一方の端部が粘着剤層表面に接着されて固定され、他方の端部が固定されていない（自由となっている）状態で、粘着剤層表面から繊維が略Ｉ字型に起立している構造（図１で示されている構造）、（２）１本の繊維の中央部が粘着剤層表面に接着され、繊維の両端部が固定されていない（自由となっている）状態で、粘着剤層表面から繊維が略Ｖ字型に起立している構造、（３）１本の繊維の両端部が粘着剤層表面に接着されて固定され、繊維の中央部が固定されていない（自由となっている）状態で、粘着剤層表面から繊維が逆略Ｕ字型に起立している構造の他、粘着剤層表面から繊維が略Ｗ字型、略Ｍ字型、略Ｎ字型、略Ｏ字型などの形状で起立している構造、さらには、これらの構造が組み合わされた構造などが挙げられる。繊維起毛部の構造としては、前記（１）の構造（粘着剤層表面から繊維が略Ｉ字型に起立している構造）が好適である。もちろん、繊維起毛部は、粘着剤層表面から繊維が、Ｉ字型などのように直線状に起立した状態であってもよく、ギザギザ状、波線状、ループ状などの形態を有する状態で、全体的に起立した状態であってもよい。
【００３４】
繊維凸状構造部は、粘着剤層の表面に部分的に設けられている場合、その全体としての形状としては、特に制限されず、目的とするリワーク性や貼付位置修正作業性、被着体の種類などに応じて適宜選択することができ、所定のパターン形状を有していてもよい。
【００３５】
本発明の繊維凸状構造転写形成用シートを用いて、表面に繊維凸状構造部が転写形成された粘着剤層を有する基材を、粘着性を有している基材（繊維面粘着性基材）として利用する場合、前述のように、繊維凸状構造部は、粘着剤層に部分的に形成されていることが重要である。このような場合、繊維凸状構造部は、粘着剤層の表面に部分的に、パターン形状で形成されていることが好ましい。例えば、繊維凸状構造部が、全体として、図２で示されるようなパターン形状で形成されている場合、すなわち、繊維凸状構造部が、全体として、複数のラインを形成するような形状で設けられている場合、各ラインの間隔は、特に制限されないが、粘着性等の観点から、例えば、１〜１００ｍｍ（好ましくは３〜５０ｍｍ、さらに好ましくは５〜４０ｍｍ）程度の範囲から選択することができる。また、１つのライン内に含まれる各繊維凸状構造部間の間隔は、特に制限されないが、粘着性等の観点から、例えば、１〜１００ｍｍ（好ましくは３〜５０ｍｍ、さらに好ましくは５〜４０ｍｍ）程度の範囲から選択することができる。さらにまた、隣り合ったラインにおける各繊維凸状構造部の位置関係は、特に制限されず、全体として格子状となる位置関係であってもよく、全体として不定形状となる位置関係であってもよい。
【００３６】
なお、繊維凸状構造部が粘着剤層表面に部分的に形成されている場合、１つの繊維凸状構造部について、粘着剤層表面における形状としては、特に制限されず、例えば、略円形状や略多角形状であってもよく、不定形状であってもよい。また、粘着剤層の表面に転写形成する繊維凸状構造部の数は、特に制限されない。
【００３７】
また、繊維凸状構造部が粘着剤層表面に部分的に形成されている場合、粘着剤層表面において、繊維凸状構造部を転写形成する部位の全面積（全繊維凸状構造部の面積）としては、特に制限されないが、粘着性等の観点から、例えば、粘着剤層の全表面積に対して０．００１〜２０％（好ましくは０．００５〜１５％、さらに好ましくは０．０１〜１０％）の割合となる面積であることが望ましい。全繊維凸状構造部の粘着剤層表面における面積が、粘着剤層の全表面積に対して０．００１％未満であると、初期接着力の低減効果が低下し、リワーク性や貼付位置修正作業性が低下する。一方、全繊維凸状構造部の粘着剤層表面における面積が、粘着剤層の全表面積に対して２０％を越えると、リワーク性や貼付位置修正作業性は向上するが、繊維面粘着性基材の被着体への接着力が低下する。
【００３８】
さらに、各繊維凸状構造部の面積としては、特に制限されず、例えば、０．１〜１０ｍｍ2（好ましくは０．３〜５ｍｍ2、さらに好ましくは０．５〜３ｍｍ2）程度の範囲から選択することが好ましいが、０．１ｍｍ2未満であってもよく、１０ｍｍ2を越えていてもよい。
【００３９】
さらにまた、例えば、各繊維凸状構造部の粘着剤層表面における面積が０．１〜１０ｍｍ2であるように、繊維凸状構造部が複数転写形成されている場合、各繊維凸状構造部間の最短の間隔としては、例えば、１〜１００ｍｍ（好ましくは３〜５０ｍｍ、さらに好ましくは５〜４０ｍｍ）程度であってもよい。
【００４０】
なお、繊維凸状構造部の粘着剤層表面における面積としては、繊維凸状構造部により囲まれた部分の面積とすることができる。
【００４１】
このような繊維凸状構造部を構成する繊維としては、特に制限されず、天然繊維、半合成繊維、合成繊維のいずれであってもよい。より具体的には、繊維としては、例えば、綿繊維、レーヨン繊維、ポリアミド系繊維［脂肪族ポリアミド繊維、芳香族ポリアミド繊維（いわゆるアラミド繊維）など］、ポリエステル系繊維（商品名「テトロン」など）、ポリアクリロニトリル系繊維、炭素繊維（炭素系繊維）、アクリル系繊維、ポリビニルアルコール繊維（いわゆるビニロン繊維）、ポリエチレン系繊維、ポリイミド系繊維、フッ素系樹脂繊維などが挙げられる。繊維としては、綿繊維、レーヨン繊維、ポリアミド系繊維、ポリエステル系繊維が好適である。
【００４２】
繊維は、１種のみが用いられていてもよく、２種以上が組み合わせられて用いられていてもよい。
【００４３】
このような繊維としては、短繊維を好適に用いることができる。繊維の長さが長くなると、繊維凸状構造部が形成されている面が粘着性を有している基材（繊維面粘着性基材）の被着体への接着力が低下するため好ましくない。繊維としては、その長さが０．１〜５ｍｍ（好ましくは０．３〜５ｍｍ、さらに好ましくは０．３〜２ｍｍ）程度であることが望ましい。なお、繊維の長さが短すぎると、製造が難しく、高価になるため、コスト的な観点からも好ましくない。また、繊維面粘着性基材として利用する場合、繊維の長さが短すぎると、粘着剤層を被着体に接着させる際にかける圧力が低くてもよくなるので、これによりリワーク性や貼付位置修正作業性が低下するため好ましくない。
【００４４】
また、繊維の太さとしては、特に制限されないが、例えば、０．１〜２０デニール（好ましくは０．５〜１５デニール、さらに好ましくは１〜６デニール）程度の範囲から選択することができる。繊維の太さが太すぎると、柔軟性の低下により、粘着剤層を被着体に接着させる際にかける圧力が高くなるので好ましくない。一方、繊維の太さが細すぎると、初期接着力の低減効果が低下し、リワーク性や貼付位置修正作業性が低下する。
【００４５】
（繊維凸状構造転写形成用シート）
前記繊維凸状構造転写形成用シートとしては、粘着剤層の表面に貼り合わせることにより、繊維凸状構造部が転写される構成を有していれば特に制限されず、例えば、少なくとも一方の面が、繊維凸状構造部が転写形成される粘着剤層に対する剥離面としての機能を有しており、該剥離面側に、少なくとも部分的に、粘着剤層表面に繊維凸状構造部を転写形成させるための転写形成用繊維凸状構造部を有している構成を有する繊維凸状構造転写形成用シートなどが挙げられる。
【００４６】
前記転写形成用繊維凸状構造部は、前記繊維凸状構造部に対応した構造を有している。もちろん、転写形成用繊維凸状構造部における繊維の種類、長さ、太さなどは、繊維凸状構造部と同じである。なお、繊維凸状構造転写形成用シートに、転写形成用繊維凸状構造部を（特に、転写形成用繊維起毛部）を形成する方法としては、特に制限されないが、下記に示されるように、植毛加工方法（特に、静電植毛加工方法）を好適に利用することができる。前記静電植毛加工方法としては、アップ法、ダウン法、サイド法のいずれであってもよい。
【００４７】
このような繊維凸状構造転写形成用シートとしては、（ｉ）一方の面側に全面的に転写形成用繊維凸状構造部を有している構成の繊維凸状構造転写形成用シート、（ｉｉ）一方の面側に部分的に転写形成用繊維凸状構造部を有している構成の繊維凸状構造転写形成用シートなどが挙げられる。
【００４８】
繊維凸状構造転写形成用シートが、前記（ｉ）の構成の繊維凸状構造転写形成用シート（すなわち、一方の面側に全面的に転写形成用繊維凸状構造部を有している構成の繊維凸状構造転写形成用シート）である場合、該繊維凸状構造転写形成用シートとしては、（１ａ）支持体としての基材の両面が剥離面となっており、少なくとも一方の剥離面側に全面的に転写形成用繊維凸状構造部を有している構成の繊維凸状構造転写形成用シート、（１ｂ）支持体としての基材の片面が剥離面となっており、該剥離面側に全面的に転写形成用繊維凸状構造部を有している構成の繊維凸状構造転写形成用シートなどを例示できる。なお、繊維凸状構造転写形成用シートが、このような構成を有している場合、前記（１ａ）の構成の繊維凸状構造転写形成用シートは、両面又は片面に全面的に転写形成用繊維凸状構造部を有することができ、片面にのみ転写形成用繊維凸状構造部を有している場合、他方の面は剥離処理層表面（剥離面）となっている。また、前記（１ｂ）の構成の繊維凸状構造転写形成用シートは、片面にのみ全面的に転写形成用繊維凸状構造部を有しており、他方の面は基材表面又は他の層（粘着剤層など）の表面とすることができる。
【００４９】
一方、繊維凸状構造転写形成用シートが、前記（ｉｉ）の構成の繊維凸状構造転写形成用シート（すなわち、一方の面側に部分的に転写形成用繊維凸状構造部を有している構成の繊維凸状構造転写形成用シート）である場合、該繊維凸状構造転写形成用シートとしては、（２ａ）支持体としての基材の両面が剥離面となっており、少なくとも一方の剥離面側に部分的に転写形成用繊維凸状構造部を有している構成の繊維凸状構造転写形成用シート、（２ｂ）支持体としての基材の片面が剥離面となっており、該剥離面側に部分的に転写形成用繊維凸状構造部を有している構成の繊維凸状構造転写形成用シートなどを例示できる。なお、繊維凸状構造転写形成用シートが、このような構成を有している場合、前記（２ａ）の構成の繊維凸状構造転写形成用シートは、両面又は片面に部分的に転写形成用繊維凸状構造部を有することができ、部分的に転写形成用繊維凸状構造部が形成されている面は、部分的に剥離面が露出しており、転写形成用繊維凸状構造部が形成されていない面は、全面的に剥離面となっている。また、前記（２ｂ）の構成の繊維凸状構造転写形成用シートは、片面にのみ部分的に転写形成用繊維凸状構造部を有しており、他方の面は基材表面又は他の層（粘着剤層など）とすることができる。
【００５０】
このような繊維凸状構造転写形成用シートとしては、特に、前記剥離面側に部分的に凹部が形成されており、該凹部内に、転写形成用繊維凸状構造部を有している構成の繊維凸状構造転写形成用シートが好適であり、なかでも、前記剥離面側の凹部の底部に、繊維凸状構造部を転写形成させる粘着剤層よりも粘着性が低く且つ転写形成用繊維凸状構造部を保持する転写形成用繊維凸状構造部保持粘着層を有している構成の繊維凸状構造転写形成用シートを好適に用いることができる。このように、転写形成用繊維凸状構造部を保持するための粘着層として、繊維凸状構造部を転写形成させる粘着剤層よりも粘着性が低い粘着層を用いることにより、転写形成用繊維凸状構造部を、各種粘着剤層に容易に転写形成させることができる。
【００５１】
より具体的には、繊維凸状構造転写形成用シートとしては、（ａ）図１や図５（ａ）で示されているように、基材と、転写形成用繊維凸状構造部保持粘着層と、孔部を有する剥離ライナーとにより形成されているとともに、転写形成用繊維凸状構造部が、剥離ライナーの孔部内で且つ転写形成用繊維凸状構造部保持粘着層表面に形成されている構成の繊維凸状構造転写形成用シート（「繊維凸状構造転写形成用シート（ａ）」と称する場合がある）や、（ｂ）図５（ｂ）で示されているように、凹凸構造を有する基材と、該基材の凸部に形成された剥離処理層と、基材の凹部の底面に形成された転写形成用繊維凸状構造部保持粘着層とにより形成されているとともに、転写形成用繊維凸状構造部が、基材の凹部内で且つ転写形成用繊維凸状構造部保持粘着層表面に形成されている構成の繊維凸状構造転写形成用シート（「繊維凸状構造転写形成用シート（ｂ）」と称する場合がある）などが挙げられる。
【００５２】
図５は本発明の繊維凸状構造転写形成用シートの例を示す概略断面図である。図５（ａ）において、７は繊維凸状構造転写形成用シート［繊維凸状構造転写形成用シート（ａ）］、７ａは繊維凸状構造転写形成用シート７における剥離ライナー（繊維凸状構造転写形成用シート用剥離ライナー）、７ｂは繊維凸状構造転写形成用シート７における粘着層（転写形成用繊維凸状構造部保持粘着層）、７ｃは繊維凸状構造転写形成用シート７における基材（繊維凸状構造転写形成用シート用基材）、７ｄは繊維凸状構造転写形成用シート用剥離ライナー７ａにおける孔部、８は粘着剤層に転写形成させるための繊維起毛部である。繊維凸状構造転写形成用シート７は、図１で示される繊維凸状構造転写形成用シート１と同様の構成を有している。
【００５３】
また、図５（ｂ）において、７１は繊維凸状構造転写形成用シート［繊維凸状構造転写形成用シート（ｂ）］、７１ａは凹凸構造を有する基材（凹凸部含有繊維凸状構造転写形成用シート用基材）、７１ａ１は凹凸部含有繊維凸状構造転写形成用シート用基材７１ａの凸部、７１ａ２は凹凸部含有繊維凸状構造転写形成用シート用基材７１ａの凹部、７１ｂは凹凸部含有繊維凸状構造転写形成用シート用基材７１ａの凸部７１ａ１に形成された剥離処理層、７１ｃは凹凸部含有繊維凸状構造転写形成用シート用基材７１ａの凹部７１ａ２の底面に形成された転写形成用繊維凸状構造部保持粘着層、８１は粘着剤層に転写形成させるための繊維起毛部である。繊維凸状構造転写形成用シート７１は、凹凸部含有繊維凸状構造転写形成用シート用基材７１ａにおける凸部７１ａ１に剥離処理層７１ｂが形成されているとともに、凹部７１ａ２の底面に転写形成用繊維凸状構造部保持粘着層７１ｃが形成されており、凹部７１ａ２内の転写形成用繊維凸状構造部保持粘着層７１ｃの表面に、粘着剤層に転写形成するための繊維起毛部８１が形成されている。
【００５４】
具体的には、前記構成（ａ）の繊維凸状構造転写形成用シート（ａ）は、図１や図５（ａ）で示されているように、基材（繊維凸状構造転写形成用シート用基材）と、転写形成用繊維凸状構造部保持粘着層と、孔部を有する剥離ライナー（繊維凸状構造転写形成用シート用剥離ライナー）と、繊維凸状構造転写形成用シート用剥離ライナーの孔部内で且つ転写形成用繊維凸状構造部保持粘着層表面に形成された転写形成用繊維凸状構造部とを有している。このような繊維凸状構造転写形成用シート（ａ）において、繊維凸状構造転写形成用シート用基材としては、プラスチックのフィルムやシートなどのプラスチック系基材；金属箔、金属板などの金属系基材；紙（上質紙、和紙、クラフト紙、グラシン紙、合成紙、トップコート紙等）などの紙系基材；布、不織布、ネットなどの繊維系基材；ゴムシートなどのゴム系基材；発泡シートなどの発泡体等の適宜な薄葉体を用いることができる。繊維凸状構造転写形成用シート用基材は、単層の形態を有していてもよく、積層された形態を有していてもよい。例えば、繊維凸状構造転写形成用シート用基材としては、ラミネートや共押し出しなどにより、プラスチック系基材と他の基材（紙系基材など）とを複層化したもの（２〜３層の複合体）などであってもよい。
【００５５】
繊維凸状構造転写形成用シート用基材としては、プラスチックのフィルムやシートが好ましい。このようなプラスチックのフィルムやシートの素材（プラスチック材）としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などが挙げられる。プラスチック材は単独で用いられていてもよく、２種以上組み合わせられた混合状態で用いられていてもよい。なお、プラスチックのフィルムやシートは、無延伸タイプであってもよく、１軸または２軸の延伸処理が施された延伸タイプであってもよい。
【００５６】
なお、繊維凸状構造転写形成用シート用基材には、必要に応じて、無機質充填剤（例えば、酸化チタン、酸化亜鉛など）、老化防止剤（例えば、アミン系老化防止剤、キノリン系老化防止剤、ヒドロキノン系老化防止剤、フェノール系老化防止剤、リン系老化防止剤、亜リン酸エステル系老化防止剤など）、酸化防止剤、紫外線吸収剤（例えば、サリチル酸誘導体、ベンゾフェノン系紫外線吸収剤、ベンゾトリアゾール系紫外線吸収剤、ヒンダードアミン系紫外線吸収剤など）、滑剤、可塑剤、着色剤（例えば、顔料、染料など）等の各種添加剤が配合されていてもよい。
【００５７】
繊維凸状構造転写形成用シート用基材の片面または両面には、転写形成用繊維凸状構造部保持粘着層との密着力の向上等を目的に、コロナ処理やプラズマ処理等の物理的処理、下塗り剤等の化学的処理などの適宜な表面処理が施されていてもよい。
【００５８】
繊維凸状構造転写形成用シート用基材の厚さとしては、例えば、１０〜３００μｍ、好ましくは３０〜２００μｍ程度の範囲から選択することができる。
【００５９】
また、前記繊維凸状構造転写形成用シート（ａ）において、転写形成用繊維凸状構造部保持粘着層としては、繊維凸状構造部を転写形成させる粘着剤層よりも粘着性が低いことが重要である。ここで、転写形成用繊維凸状構造部保持粘着層が、繊維凸状構造部を転写形成させる粘着剤層よりも粘着性が低いとは、転写形成用繊維凸状構造部保持粘着層の粘着力が、粘着剤層の粘着力よりも小さいことを意味している。より具体的には、各々の粘着剤層を有する粘着テープ又はシートを、ステンレス板に２３℃の雰囲気下、２ｋｇのローラーで１往復させて粘着し、２３℃で３０分間放置した後、２３℃×６５％ＲＨの雰囲気下、１８０°剥離、引張速度３００ｍｍ／分の条件で、粘着テープ又はシートをステンレス板から剥離させた時の粘着力を測定することで比較することができる。本発明において、前述の条件で測定される、転写形成用繊維凸状構造部保持粘着層の粘着力が、繊維凸状構造部を転写形成させる粘着剤層の粘着力よりも小さければよいが、繊維凸状構造部の転写性の点からは、両者の粘着力の差が、０．１Ｎ／２０ｍｍ以上（好ましくは０．５Ｎ／２０ｍｍ以上）であることが望ましい。このような転写形成用繊維凸状構造部保持粘着層としては、繊維凸状構造部を転写形成させる粘着剤層よりも低い粘着性を発揮することができれば特に制限されず、公知の粘着剤の中から適宜選択することができ、例えば、前記繊維凸状構造部を転写形成させる粘着剤層を構成する粘着剤と同様の粘着剤により構成されていてもよい。従って、転写形成用繊維凸状構造部保持粘着層を構成する粘着剤としては、粘着テープ又はシート用粘着剤層などの粘着剤層を構成する粘着剤の種類に応じて適宜選択することができる。
【００６０】
具体的には、転写形成用繊維凸状構造部保持粘着層を構成する粘着剤としては、例えば、ゴム系粘着剤、アクリル系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤の他、ホットメルト型粘着剤などが挙げられる。粘着剤は、単独で又は２種以上組み合わせて使用されていてもよい。また、粘着剤は、エマルジョン系粘着剤、溶剤系粘着剤、オリゴマー系粘着剤、固系粘着剤などのいずれの形態の粘着剤であってもよい。なお、粘着剤には、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤が含まれていてもよい。
【００６１】
なお、転写形成用繊維凸状構造部保持粘着層としては、また、転写形成用繊維凸状構造部を保持することが可能な粘着層であることも重要である。
【００６２】
転写形成用繊維凸状構造部保持粘着層の形成方法としては、公知乃至慣用の形成方法を採用することができ、例えば、繊維凸状構造転写形成用シート用基材上に、粘着剤を塗布する方法（塗布方法）、剥離ライナーなどの剥離フィルム上に、粘着剤を塗布して粘着剤層を形成した後、該粘着剤層を繊維凸状構造転写形成用シート用基材上に転写する方法（転写方法）などが挙げられる。
【００６３】
転写形成用繊維凸状構造部保持粘着層の厚さとしては、特に制限されず、例えば、１〜１００μｍ（好ましくは１０〜５０μｍ）程度の範囲から選択することができる。
【００６４】
さらにまた、前記繊維凸状構造転写形成用シート（ａ）において、繊維凸状構造転写形成用シート用剥離ライナーとしては、孔部を有しているとともに、少なくとも一方の面が剥離面となっている剥離ライナーを用いることができる。このように、繊維凸状構造転写形成用シート用剥離ライナーは、粘着剤層と貼り合わせる側の面が、少なくとも剥離面となっていることが重要である。従って、繊維凸状構造転写形成用シート用剥離ライナーとしては、転写形成用繊維凸状構造部保持粘着層側の面は、剥離面となっていなくてもよい。なお、繊維凸状構造転写形成用シート用剥離ライナーにおいて、転写形成用繊維凸状構造部保持粘着層側の面が剥離面となっていない場合、繊維凸状構造転写形成用シート（ａ）自体を、剥離ライナーとして用いることができる。
【００６５】
より具体的には、繊維凸状構造転写形成用シート用剥離ライナーとしては、例えば、剥離処理剤による剥離処理層を少なくとも一方の表面に有する基材（転写形成用シート用剥離ライナー基材）の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などを用いることができる。
【００６６】
繊維凸状構造転写形成用シート用剥離ライナーとしては、例えば、転写形成用シート用剥離ライナー基材の少なくとも一方の面に剥離処理層が形成されている剥離ライナーを好適に用いることができる。このような転写形成用シート用剥離ライナー基材としては、ポリエステルフィルム（ポリエチレンテレフタレートフィルム等）、オレフィン系樹脂フィルム（ポリエチレンフィルム、ポリプロピレンフィルム等）、ポリ塩化ビニルフィルム、ポリイミドフィルム、ポリアミドフィルム（ナイロンフィルム）などのプラスチック系基材フィルム（合成樹脂フィルム）や、紙類（上質紙、和紙、クラフト紙、グラシン紙、合成紙、トップコート紙など）の他、これらを、ラミネートや共押し出しなどにより、複層化したもの（２〜３層の複合体）などが挙げられる。
【００６７】
一方、剥離処理層を構成する剥離処理剤としては、特に制限されず、例えば、シリコーン系剥離処理剤、フッ素系剥離処理剤、長鎖アルキル系剥離処理剤などを用いることができる。剥離処理剤は単独で又は２種以上組み合わせて使用することができる。
【００６８】
剥離処理剤としては、剥離性やコストなどの観点より、シリコーン系剥離処理剤が好適である。シリコーン系剥離処理剤は、ポリシロキサン系ポリマーを主成分とする公知のポリシロキサン系剥離処理剤（シリコーン系剥離処理剤）から適宜選択して用いることができる。シリコーン系剥離処理剤としては、なかでも、付加反応型のポリシロキサン系剥離処理剤を好適に用いることができる。付加反応型のポリシロキサン系剥離処理剤は、付加反応型の架橋（硬化反応）により硬化して剥離性被膜を形成し、有用な剥離特性を発現することができる。
【００６９】
付加反応型のポリシロキサン系剥離処理剤は、分子中に、Ｓｉ−Ｈ結合を有する基に対して反応性を有する基（具体的には、ビニル基やヘキセニル基等のアルケニル基が含まれる。；以下、「Ｓｉ−Ｈ結合を有する基に対して反応性を有する基」のことを、単に「アルケニル基」と称する場合がある）を２個以上有しているポリシロキサン系ポリマーと、分子中にケイ素原子に結合している水素原子を２個以上有しているポリシロキサン系ポリマー（特に、分子中にＳｉ−Ｈ結合を有するケイ素原子を２個以上有しているポリシロキサン系ポリマー）とを含有するポリシロキサン系剥離処理剤組成物を用いることができる。なお、「Ｓｉ−Ｈ結合」とは、「ケイ素原子（Ｓｉ）と水素原子（Ｈ）との結合」を意味している。
【００７０】
また、アルケニル基を２個以上有しているポリシロキサン系ポリマーにおいて、主鎖又は骨格を形成しているポリシロキサン系ポリマーとしては、例えば、ポリジメチルシロキサン系ポリマー、ポリジエチルシロキサン系ポリマー、ポリメチルエチルシロキサン系ポリマー等のポリアルキルアルキルシロキサン系ポリマーや、ポリアルキルアリールシロキサン系ポリマーの他、ケイ素原子含有モノマー成分が複数種用いられている共重合体［例えば、ポリ（ジメチルシロキサン−ジエチルシロキサン）など］などが挙げられ、ポリジメチルシロキサン系ポリマーが好適である。
【００７１】
一方、分子中にＳｉ−Ｈ結合を有するケイ素原子を２個以上有しているポリシロキサン系ポリマーにおいて、Ｓｉ−Ｈ結合を有するケイ素原子としては、主鎖中のケイ素原子、側鎖中のケイ素原子のいずれであってもよく、すなわち、主鎖の構成単位として含まれていてもよく、あるいは、側鎖の構成単位として含まれていてもよい。なお、Ｓｉ−Ｈ結合のケイ素原子（水素原子が結合しているケイ素原子）の数は、２個以上であれば特に制限されない。
【００７２】
分子中にＳｉ−Ｈ結合を有するケイ素原子を２個以上有しているポリシロキサン系ポリマーとしては、分子中にモノマー単位として「−Ｓｉ（Ｒ）（Ｈ）Ｏ−」（Ｒは炭化水素基）を少なくとも２個有しているポリシロキサン系ポリマーが好ましく、なかでも、ポリジメチルハイドロジェンシロキサン系ポリマー［例えば、ポリ（ジメチルシロキサン−メチルシロキサン）等］が好適である。
【００７３】
なお、ポリシロキサン系剥離処理剤において、分子中にＳｉ−Ｈ結合を有するケイ素原子を２個以上有しているポリシロキサン系ポリマーは、架橋剤としての機能を有している。
【００７４】
分子中にＳｉ−Ｈ結合のケイ素原子を２個以上有するポリシロキサン系ポリマーの使用量としては、特に制限されないが、例えば、分子中にＳｉ−Ｈ結合のケイ素原子を２個以上有するポリシロキサン系ポリマーにおけるＳｉ−Ｈ結合のケイ素原子のモル数（「モル数（Ｘ）」と称する場合がある）と、アルケニル基を２個以上有するポリシロキサン系ポリマーにおけるアルケニル基のモル数（「モル数（Ｙ）」と称する場合がある）とが、モル数（Ｘ）＞モル数（Ｙ）となる割合が好ましいが、モル数（Ｘ）／モル数（Ｙ）が０．８〜３．０（好ましくは１．１〜１．８）程度となる割合の範囲から選択してもよい。
【００７５】
分子中にアルケニル基を２個以上有しているポリシロキサン系ポリマーを、分子中にＳｉ−Ｈ結合を有するケイ素原子を２個以上有しているポリシロキサン系ポリマー（架橋剤）により硬化させる際には、触媒を用いることができ、該触媒としては、白金系触媒（例えば、白金微粒子、塩化白金酸又はその誘導体等の白金系化合物など）を好適に用いることができる。触媒の使用量としては、特に制限されないが、例えば、分子中にアルケニル基を２個以上有するポリシロキサン系ポリマーに対して０．１〜１０００ｐｐｍ（好ましくは１〜１００ｐｐｍ）の範囲から選択することができる。
【００７６】
本発明における繊維凸状構造転写形成用シート用剥離ライナーでは、ポリシロキサン系剥離処理剤としては、分子中にアルケニル基としてビニル基を２個以上有しているポリジメチルシロキサン系ポリマーと、分子中にモノマー単位として「−Ｓｉ（Ｒ）（Ｈ）Ｏ−」（Ｒは炭化水素基）を２個以上有しているポリジメチルハイドロジェンシロキサン系ポリマーとによるポリジメチルシロキサン系剥離剤を好適に用いることができる。
【００７７】
ポリシロキサン系剥離処理剤は、前記構成成分（例えば、分子中にアルケニル基を２個以上有しているポリジメチルシロキサン系ポリマー、分子中にＳｉ−Ｈ結合を有するケイ素原子を２個以上有しているポリシロキサン系ポリマー、必要に応じて触媒や各種添加剤など）を、必要に応じて有機溶剤を用いて混合することにより調製することができる。なお、ポリシロキサン系剥離処理剤は、ポリシロキサン系ポリマー等のポリマー成分が有機溶剤に溶解された状態で用いることができる。なお、ポリシロキサン系剥離処理剤には、公知乃至慣用の添加剤（例えば、充填剤、帯電防止剤、酸化防止剤、紫外線吸収剤、可塑剤、着色剤（染料や顔料等）など）が配合されていてもよい。
【００７８】
このようなポリシロキサン系剥離処理剤としては、例えば、商品名「ＴＰＲ６６００」（ＧＥ東芝シリコーン社製）、商品名「ＫＳ−７７８」（信越化学社製）、商品名「ＫＳ−８３７」（信越化学社製）などが市販されている。
【００７９】
剥離処理層は、剥離処理剤を転写形成用シート用剥離ライナー基材の所定の面（少なくとも一方の面）に塗布した後、乾燥や硬化反応等ための加熱工程を経て形成することができる。なお、乾燥や硬化反応等ための加熱工程では、公知乃至慣用の加熱方法（例えば、熱風式乾燥機を用いる方法など）を利用することができる。なお、付加反応型のポリシロキサン系剥離処理剤は、転写形成用シート用剥離ライナー基材の所定の面に塗布した後、乾燥工程又は硬化反応工程などで、付加反応型の硬化反応を行って剥離性皮膜を形成させることにより、優れた剥離特性を発揮させることができる。
【００８０】
また、剥離処理剤は、適正な塗布量で塗布することが重要である。剥離処理剤の塗布量が、少なすぎると、剥離力（剥離に要する力）が大きくなって実用上問題が生じ、一方、多すぎると、コストが高くなって経済的に不利になる。剥離処理剤の適正な塗布量（固形分）としては、用いる粘着剤の種類などに応じて適宜選択することができるが、例えば、０．０１〜５ｇ／ｍ2（好ましくは０．０５〜３ｇ／ｍ2、さらに好ましくは０．２〜１ｇ／ｍ2）程度である。
【００８１】
なお、繊維凸状構造転写形成用シート用剥離ライナーの厚み、転写形成用シート用剥離ライナー基材の厚みや、剥離処理層の厚みなどは特に制限されず、転写形成用繊維凸状構造部の形状などに応じて適宜選択することができる。
【００８２】
特に、前記繊維凸状構造転写形成用シート（ａ）において、転写形成用繊維凸状構造部は、剥離ライナーの孔部内で且つ転写形成用繊維凸状構造部保持粘着層表面に形成されている。従って、剥離ライナーとしては、転写形成用繊維凸状構造部の転写性の点からは、剥離ライナーに形成された孔部の外周領域部の厚みが、転写形成用繊維凸状構造部の高さと同程度またはそれ以上となっていることが好ましい。
【００８３】
なお、繊維凸状構造転写形成用シート用剥離ライナーの孔部を形成する方法としては、例えば、公知乃至慣用の孔部形成機［なかでも、各種形状の凸部構造（突起状構造）と、該凸部構造に相対する凹部構造とを有する穿孔形成機］を用いた穿孔加工方法、熱や光線による穿孔加工方法（例えば、サーマルヘッド、ハロゲンランプ、キセノンランプ、フラッシュランプ、レーザー光線などにより穿孔する方法）、金型（例えば、凸部を有する金型など）を用いた成型加工方法などが挙げられる。
【００８４】
なお、繊維凸状構造転写形成用シート用剥離ライナーにおいて、孔部を形成する部位としては、粘着剤層表面に部分的に転写形成させる繊維凸状構造部に対応する部位であることが重要である。
【００８５】
前記繊維凸状構造転写形成用シート（ａ）には、前述のように、転写形成用繊維凸状構造部が、繊維凸状構造転写形成用シート用剥離ライナーの孔部内で且つ転写形成用繊維凸状構造部保持粘着層表面に形成されている。該転写形成用繊維凸状構造部は、前述のように、繊維凸状構造部に対応した構造を有しており、また、その組成（繊維の種類、長さ、太さなど）は、繊維凸状構造部と同じである。
【００８６】
前記転写形成用繊維凸状構造部は、例えば、植毛加工方法を利用して、繊維凸状構造転写形成用シート用剥離ライナーの孔部内の転写形成用繊維凸状構造部保持粘着層表面に形成することができる。このような植毛加工方法としては、特に静電植毛加工方法が好適である。
【００８７】
なお、静電植毛加工方法としては、例えば、１つの電極に対し、粘着剤層を有する被植毛物を対電極となるようにセットして、これに直流高電圧を印加し、この電極間にフロック（繊維）を供給して、クーロン力によって、フロックを電気力線に沿って飛翔させて、被植毛物の表面（粘着剤層の表面）に突きさせることにより、植毛を行う加工方法などが挙げられる。このような静電植毛加工方法としては、公知の静電植毛方法であれば特に制限されず、例えば、「繊維」第３４巻  第６号（１９８２−６）において「静電植毛の原理と実際」などで記載されているようなアップ法、ダウン法、サイド法のいずれであってもよい。
【００８８】
具体的には、繊維凸状構造転写形成用シート用基材と、転写形成用繊維凸状構造部保持粘着層と、繊維凸状構造転写形成用シート用剥離ライナー（孔部を有する剥離ライナー）とが、この順で積層された積層体に、転写形成用繊維凸状構造部保持粘着層の表面に植毛加工（特に、静電植毛加工）を施すことにより、繊維凸状構造転写形成用シート用剥離ライナーの孔部に対応した転写形成用繊維凸状構造部保持粘着層の表面の部位に、転写形成用繊維凸状構造部を形成することができる。
【００８９】
なお、繊維凸状構造転写形成用シート用剥離ライナーとしては、粘着剤層表面に部分的に転写形成させる繊維凸状構造部に対応する部位に孔部を有している剥離ライナーを用いることが重要である。
【００９０】
このように、繊維凸状構造転写形成用シートとして、前記繊維凸状構造転写形成用シート（ａ）を用いる場合、繊維凸状構造転写形成用シート用剥離ライナーの孔部を形成する位置や、孔部の大きさ及び数によって、粘着剤層表面における繊維凸状構造部を形成する位置や、繊維凸状構造部の大きさや数をコントロールすることができる。
【００９１】
前記繊維凸状構造転写形成用シート（ａ）を用いて、粘着剤層表面に繊維凸状構造部を形成した後は、繊維凸状構造転写形成用シート（ａ）は剥離させてもよいが、そのまま、剥離ライナーとして用いることもできる。
【００９２】
一方、前記構成（ｂ）の繊維凸状構造転写形成用シート（ｂ）は、図５（ｂ）で示されているように、凹凸構造を有する基材（凹凸部含有繊維凸状構造転写形成用シート用基材）と、該凹凸部含有繊維凸状構造転写形成用シート用基材の凸部に形成された剥離処理層と、凹凸部含有繊維凸状構造転写形成用シート用基材の凹部の底面に形成された転写形成用繊維凸状構造部保持粘着層と、凹凸部含有繊維凸状構造転写形成用シート用基材の凹部内で且つ転写形成用繊維凸状構造部保持粘着層表面に形成された転写形成用繊維凸状構造部とを有している。
【００９３】
このような繊維凸状構造転写形成用シート（ｂ）において、凹凸部含有繊維凸状構造転写形成用シート用基材としては、凹凸構造（凹凸部）を有する基材であれば特に制限されない。前記凹凸部含有繊維凸状構造転写形成用シート用基材としては、前記繊維凸状構造転写形成用シート（ａ）における繊維凸状構造転写形成用シート用基材と同様の薄葉体（プラスチック系基材、金属系基材、紙系基材、繊維系基材、ゴム系基材、発泡体等の適宜な薄葉体）により構成することができる。凹凸部含有繊維凸状構造転写形成用シート用基材は、単層の形態を有していてもよく、積層された形態を有していてもよい。例えば、凹凸部含有繊維凸状構造転写形成用シート用基材としては、ラミネートや共押し出しなどにより、プラスチック系基材と他の基材（紙系基材など）とを複層化したもの（２〜３層の複合体）などであってもよい。
【００９４】
凹凸部含有繊維凸状構造転写形成用シート用基材を構成する基材としては、前記繊維凸状構造転写形成用シート（ａ）における繊維凸状構造転写形成用シート用基材と同様に、プラスチックのフィルムやシートが好ましく、プラスチックのフィルムやシートの素材（プラスチック材）としても同様のものを好適に用いることができる。
【００９５】
なお、凹凸部含有繊維凸状構造転写形成用シート用基材には、繊維凸状構造転写形成用シート（ａ）における繊維凸状構造転写形成用シート用基材と同様に、必要に応じて、無機質充填剤、老化防止剤、酸化防止剤、紫外線吸収剤、滑剤、可塑剤、着色剤等の各種添加剤が配合されていてもよい。
【００９６】
なお、凹凸部含有繊維凸状構造転写形成用シート用基材には、繊維凸状構造転写形成用シート（ａ）における繊維凸状構造転写形成用シート用基材と同様に、その表面には、コロナ処理やプラズマ処理等の物理的処理、下塗り剤等の化学的処理などの適宜な表面処理が施されていてもよい。
【００９７】
凹凸部含有繊維凸状構造転写形成用シート用基材において、凸部における厚さとしては、例えば、１０〜１０００μｍ、好ましくは３０〜５００μｍ程度の範囲から選択することができる。
【００９８】
また、凹凸部含有繊維凸状構造転写形成用シート用基材において、凹部の深さとしては、特に制限されず、転写形成用繊維凸状構造部の形状などに応じて適宜選択することができる。転写形成用繊維凸状構造部の転写性の点からは、凹部の深さとしては、転写形成用繊維凸状構造部の高さと同程度またはそれ以下となっていることが好ましい。
【００９９】
凹凸部含有繊維凸状構造転写形成用シート用基材の凹凸部を形成する方法としては、特に制限されない。なお、凹凸部含有繊維凸状構造転写形成用シート用基材としては、凹凸部を有していない平滑な面を有する基材に、凹部を形成させることにより、凹凸部を有している基材を用いることができる。従って、例えば、前記繊維凸状構造転写形成用シート（ａ）における繊維凸状構造転写形成用シート用基材と同様の基材に、公知乃至慣用の凹部形成機を用いて凹部を形成する方法、熱や光線により凹部を形成する方法（例えば、サーマルヘッド、ハロゲンランプ、キセノンランプ、フラッシュランプ、レーザー光線などにより凹部を形成する方法）、金型（例えば、凸部を有する金型など）を用いた成型加工による方法などにより、表面の所定の部位に凹部を形成することにより、凹凸部含有繊維凸状構造転写形成用シート用基材を作製することができる。
【０１００】
なお、凹凸部含有繊維凸状構造転写形成用シート用基材において、凹部を形成する部位としては、粘着剤層表面に部分的に転写形成させる繊維凸状構造部に対応する部位であることが重要である。
【０１０１】
また、前記繊維凸状構造転写形成用シート（ｂ）において、剥離処理層としては、前記繊維凸状構造転写形成用シート（ａ）における繊維凸状構造転写形成用シート用剥離ライナーの剥離処理層を構成する剥離処理剤として例示の剥離処理剤（例えば、シリコーン系剥離処理剤、フッ素系剥離処理剤、長鎖アルキル系剥離処理剤など）を用いることができる。剥離処理剤は単独で又は２種以上組み合わせて使用することができる。剥離処理剤としては、繊維凸状構造転写形成用シート（ａ）の場合と同様に、剥離性やコストなどの観点より、シリコーン系剥離処理剤が好適であり、なかでも、前記例示の付加反応型のポリシロキサン系剥離処理剤を好適に用いることができる。
【０１０２】
なお、剥離処理層の形成方法や剥離処理剤の塗布量などは、繊維凸状構造転写形成用シート（ａ）の場合と同様である。例えば、剥離処理層は、凹凸部含有繊維凸状構造転写形成用シート用基材の凸部に、剥離処理剤を塗布する方法により形成することができる。
【０１０３】
なお、凹凸部含有繊維凸状構造転写形成用シート用基材自体に、剥離処理機能を有する材料（例えば、低密度ポリエチレン等の低接着性基材の材料など）が使用されている場合には、剥離処理層を形成しなくてもよい場合がある。
【０１０４】
さらにまた、前記繊維凸状構造転写形成用シート（ｂ）において、転写形成用繊維凸状構造部保持粘着層としては、前記繊維凸状構造転写形成用シート（ａ）における転写形成用繊維凸状構造部保持粘着層と同様に、繊維凸状構造部を転写形成させる粘着剤層よりも粘着性が低いことが重要である。このような繊維凸状構造転写形成用シート（ｂ）における転写形成用繊維凸状構造部保持粘着層としては、繊維凸状構造転写形成用シート（ａ）における転写形成用繊維凸状構造部保持粘着層を構成する粘着剤と同様の粘着剤（例えば、ゴム系粘着剤、アクリル系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤の他、ホットメルト型粘着剤など）により構成することができる。
【０１０５】
なお、繊維凸状構造転写形成用シート（ｂ）における転写形成用繊維凸状構造部保持粘着層としては、繊維凸状構造転写形成用シート（ａ）の場合と同様に、転写形成用繊維凸状構造部を保持することが可能な粘着層であることも重要である。
【０１０６】
転写形成用繊維凸状構造部保持粘着層の形成方法や厚さなどは、繊維凸状構造転写形成用シート（ａ）の場合と同様である。例えば、転写形成用繊維凸状構造部保持粘着層は、凹凸部含有繊維凸状構造転写形成用シート用基材の凹部に、粘着剤を塗布する方法により形成することができる。
【０１０７】
前記繊維凸状構造転写形成用シート（ｂ）には、前述のように、転写形成用繊維凸状構造部が、凹凸部含有繊維凸状構造転写形成用シート用基材の凹部内で且つ転写形成用繊維凸状構造部保持粘着層表面に形成されている。該転写形成用繊維凸状構造部は、繊維凸状構造転写形成用シート（ａ）における転写形成用繊維凸状構造部と同様に、例えば、植毛加工方法（特に静電植毛加工方法）を利用して形成することができる。
【０１０８】
具体的には、凹凸部を有しているとともに、凸部に剥離処理層が形成され、且つ凹部の底面に転写形成用繊維凸状構造部保持粘着層が形成されている凹凸部含有繊維凸状構造転写形成用シート用基材に、転写形成用繊維凸状構造部保持粘着層の表面に植毛加工（特に、静電植毛加工）を施すことにより、凹凸部含有繊維凸状構造転写形成用シート用基材の凹部内で且つ転写形成用繊維凸状構造部保持粘着層の表面の部位に、転写形成用繊維凸状構造部を形成することができる。
【０１０９】
このように、繊維凸状構造転写形成用シートとして、前記繊維凸状構造転写形成用シート（ｂ）を用いる場合、凹凸部含有繊維凸状構造転写形成用シート用基材の凹部を形成する位置や、凹部の大きさ及び数によって、粘着剤層表面における繊維凸状構造部を形成する位置や、繊維凸状構造部の大きさや数をコントロールすることができる。
【０１１０】
本発明では、前記繊維凸状構造転写形成用シート（ａ）や、前記繊維凸状構造転写形成用シート（ｂ）を用いて、粘着剤層表面に繊維凸状構造部を形成した後は、繊維凸状構造転写形成用シート（ａ）や、繊維凸状構造転写形成用シート（ｂ）は剥離させてもよいが、前述のように、そのまま、剥離ライナーとして用いることもできる。
【０１１１】
なお、前記繊維凸状構造転写形成用シート（ａ）や、前記繊維凸状構造転写形成用シート（ｂ）では、凹部内で繊維凸状構造部を形成しているため、繊維凸状構造部として、繊維が起毛した状態となっている繊維起毛部を容易に形成することができる。従って、繊維凸状構造部転写形成用シートとして、前記繊維凸状構造転写形成用シート（ａ）や、前記繊維凸状構造転写形成用シート（ｂ）を用いると、容易に、繊維を起毛した状態で粘着剤層表面に転写することができる。そのため、粘着剤層表面に、起毛した状態の繊維を効果的に転写形成することができ、より少ない繊維の量で、粘着剤層の接着力をコントロールすることが可能である。
【０１１２】
（繊維凸状構造部を転写形成させる基材）
このような繊維凸状構造転写形成用シートは、粘着剤層の表面に繊維凸状構造部を転写形成させることができる。前記繊維凸状構造転写形成用シートにより繊維凸状構造部を転写形成させる基材（「繊維凸状構造部の転写形成材」と称する場合がある）としては、粘着剤層を有していれば特に制限されず、例えば、粘着剤層単体のみにより構成された繊維凸状構造部の転写形成材であってもよく、粘着剤層が各種基材又は支持体上に形成されたものにより構成された繊維凸状構造部の転写形成材であってもよい。繊維凸状構造部の転写形成材における粘着剤層が形成される基材又は支持体としては、特に制限されず、例えば、各種形態を有していてもよいが、シート状の形態を有していることが好ましい。すなわち、繊維凸状構造部の転写形成材としては、粘着テープ又はシートを好適に用いることができる。
【０１１３】
（粘着テープ又はシート）
このような粘着テープ又はシート（繊維凸状構造転写形成用シートにより繊維凸状構造部を転写形成させる粘着テープ又はシート）としては、支持体の少なくとも一方の面に粘着剤層（粘着テープ又はシート用粘着剤層）が形成されている粘着テープ又はシートを用いることができる。具体的には、粘着テープ又はシートとしては、（１）粘着テープ又はシート用粘着剤層が、支持体としての基材（粘着テープ又はシート用基材）の両面に形成されている基材付きタイプの両面粘着テープ又はシート、（２）粘着テープ又はシート用粘着剤層が、支持体としての粘着テープ又はシート用基材の片面に形成されている基材付きタイプの粘着テープ又はシート（片面粘着テープ又はシート）、（３）粘着テープ又はシート用粘着剤層の両面が１つ又は２つの剥離ライナー（粘着テープ又はシート用剥離ライナー）で保護されている基材レスタイプの両面粘着テープ又はシートなどを例示できる。このように、粘着テープ又はシートは、片面のみが粘着面となっている粘着テープ又はシートの形態を有していてもよく、両面が粘着面となっている粘着テープ又はシートの形態を有していてもよい。また、両面粘着テープ又はシートの場合、片面の粘着面のみに繊維凸状構造部を形成してもよく、両面の粘着面に繊維凸状構造部を形成してもよい。
【０１１４】
さらにまた、粘着テープ又はシートは、ロール状に巻回した形態の粘着テープ（巻回体または巻重体）であってもよく、単層又はシートを積層した形態の粘着シートであってもよい。
【０１１５】
（粘着テープ又はシート用粘着剤層）
粘着テープ又はシート用粘着剤層を構成する粘着剤としては、特に制限されず、例えば、ゴム系粘着剤、アクリル系粘着剤、ポリエステル系粘着剤、ウレタン系粘着剤、ポリアミド系粘着剤、エポキシ系粘着剤、ビニルアルキルエーテル系粘着剤、シリコーン系粘着剤、フッ素系粘着剤などの公知の粘着剤を用いることができる。また、粘着剤は、ホットメルト型粘着剤であってもよい。粘着剤は、単独で又は２種以上組み合わせて使用することができる。粘着剤は、エマルジョン系粘着剤、溶剤系粘着剤、オリゴマー系粘着剤、固型粘着剤などのいずれの形態の粘着剤であってもよい。
【０１１６】
なお、粘着剤は、粘着性成分（ベースポリマー）等のポリマー成分の他に、粘着剤の種類等に応じて、架橋剤（例えば、ポリイソシアネート系架橋剤、アルキルエーテル化メラミン化合物系架橋剤など）、粘着付与剤（例えば、ロジン誘導体樹脂、ポリテルペン樹脂、石油樹脂、フェノール樹脂など）、可塑剤、充填剤、老化防止剤などの適宜な添加剤を含んでいてもよい。粘着テープ又はシート用粘着剤層を形成する際に粘着剤を架橋する場合は、加熱による加熱架橋方法、紫外線照射による紫外線架橋方法（ＵＶ架橋方法）、電子線照射による電子線架橋方法（ＥＢ架橋方法）、室温等で自然に硬化させる自然硬化方法のいずれであってもよい。
【０１１７】
粘着剤としては、天然ゴムや各種の合成ゴム（例えば、ポリイソプレンゴム、スチレン・ブタジエンゴム、スチレン・イソプレン・スチレンブロック共重合体ゴム、スチレン・ブタジエン・スチレンブロック共重合体ゴム、再生ゴム、ブチルゴム、ポリイソブチレンなど）をベースポリマーとしたゴム系粘着剤；（メタ）アクリル酸アルキルエステルの１種又は２種以上を単量体成分として用いたアクリル系重合体（単独重合体又は共重合体）をベースポリマーとするアクリル系粘着剤を好適に用いることができる。
【０１１８】
なお、前記アクリル系粘着剤における（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ4-18アルキル（直鎖状又は分岐鎖状のアルキル）エステル］などが挙げられる。（メタ）アクリル酸アルキルエステルとしては、目的とする粘着性などに応じて適宜選択することができる。（メタ）アクリル酸アルキルエステルは単独で又は２種以上組み合わせて使用することができる。
【０１１９】
また、前記アクリル系粘着剤において、（メタ）アクリル酸アルキルエステルとともに、必要に応じて前記（メタ）アクリル酸アルキルエステルと共重合可能な他のモノマー（共重合性モノマー）が併用されていてもよい。このような共重合性モノマーとしては、例えば、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類；酢酸ビニルなどのビニルエステル類；塩化ビニル；アクリルアミド、メタアクリルアミド、Ｎ−ビニルピロリドン、Ｎ，Ｎ−ジメチル（メタ）アクリルアミドなどのアミド基含有単量体；（メタ）アクリル酸ヒドロキシアルキル、グリセリンジメタクリレートなどの水酸基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体などが挙げられる。また、共重合性単量体としては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）などが挙げられる。共重合性モノマーは単独で又は２種以上組み合わせて使用することができる。
【０１２０】
粘着テープ又はシート用粘着剤層の形成方法としては、公知乃至慣用の形成方法を採用することができ、例えば、粘着テープ又はシート用基材を有している基材付き粘着テープ又はシートの場合、支持体としての粘着テープ又はシート用基材上に、粘着剤を塗布する方法（塗布方法）、剥離ライナーなどの剥離フィルム上に、粘着剤を塗布して粘着テープ又はシート用粘着剤層を形成した後、該粘着テープ又はシート用粘着剤層を粘着テープ又はシート用基材上に転写する方法（転写方法）などが挙げられる。また、粘着テープ又はシート用基材を有していない基材レス粘着テープ又はシートの場合、粘着テープ又はシート用粘着剤層の形成方法としては、支持体としての粘着テープ又はシート用剥離ライナーの剥離面上に、粘着剤を塗布する方法（塗布方法）などが挙げられる。
【０１２１】
粘着テープ又はシート用粘着剤層の厚さとしては、特に制限されず、例えば、１〜１０００μｍ（好ましくは１０〜５００μｍ）程度の範囲から選択することができる。
【０１２２】
（粘着テープ又はシートの支持体）
粘着テープ又はシート用粘着剤層を支持する支持体としては、粘着テープ又はシートが、基材付きタイプの片面又は両面が粘着剤層となっている粘着テープ又はシートの場合、粘着テープ又はシート用基材を用いることができ、一方、基材レスタイプの両面粘着テープ又はシートの場合、粘着テープ又はシート用剥離ライナー（セパレータ）を用いることができる。なお、粘着テープ又はシートが、基材付きタイプの片面又は両面が粘着テープ又はシート用粘着剤層となっている粘着テープ又はシートの場合、支持体としての粘着テープ又はシート用基材の片面又は両面に粘着テープ又はシート用粘着剤層が形成されており、前記粘着テープ又はシート用粘着剤層の表面は、粘着テープ又はシート用基材の背面側の剥離面や、粘着テープ又はシート用剥離ライナーにより保護されていてもよい。このような粘着テープ又はシート用剥離ライナーは、繊維凸状構造部を形成させる粘着テープ又はシート用粘着剤層表面に積層されている場合は、粘着テープ又はシート用粘着剤層表面に繊維凸状構造部を形成させる際には、剥がして除去することができる。
【０１２３】
一方、粘着テープ又はシートが、基材レスタイプの両面粘着テープ又はシートの場合、粘着テープ又はシート用剥離ライナーが粘着テープ又はシート用粘着剤層の支持体となっており、該支持体としての粘着テープ又はシート用剥離ライナーは、粘着テープ又はシートを使用するまでの間、粘着テープ又はシート用粘着剤層を支持しているとともに、粘着剤層の表面を保護している。なお、粘着テープ又はシート用剥離ライナーが、繊維凸状構造部を形成させる粘着テープ又はシート用粘着剤層表面に積層されている場合は、粘着テープ又はシート用粘着剤層表面に繊維凸状構造部を形成させる際には、剥がして除去してもよい。
【０１２４】
（粘着テープ又はシート用基材）
前記粘着テープ又はシート用基材としては、例えば、プラスチックのフィルムやシートなどのプラスチック系基材；金属箔、金属板などの金属系基材；紙（上質紙、和紙、クラフト紙、グラシン紙、合成紙、トップコート紙等）などの紙系基材；布、不織布、ネットなどの繊維系基材；ゴムシートなどのゴム系基材；発泡シートなどの発泡体等の適宜な薄葉体を用いることができる。粘着テープ又はシート用基材は、単層の形態を有していてもよく、積層された形態を有していてもよい。例えば、粘着テープ又はシート用基材としては、ラミネートや共押し出しなどにより、プラスチック系基材と他の基材（紙系基材など）とを複層化したもの（２〜３層の複合体）などであってもよい。
【０１２５】
粘着テープ又はシート用基材としては、プラスチックのフィルムやシートが好ましい。このようなプラスチックのフィルムやシートの素材（プラスチック材）としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などが挙げられる。プラスチック材は単独で用いられていてもよく、２種以上組み合わせられた混合状態で用いられていてもよい。なお、プラスチックのフィルムやシートは、無延伸タイプであってもよく、１軸または２軸の延伸処理が施された延伸タイプであってもよい。
【０１２６】
なお、粘着テープ又はシート用基材には、必要に応じて、無機質充填剤（例えば、酸化チタン、酸化亜鉛など）、老化防止剤（例えば、アミン系老化防止剤、キノリン系老化防止剤、ヒドロキノン系老化防止剤、フェノール系老化防止剤、リン系老化防止剤、亜リン酸エステル系老化防止剤など）、酸化防止剤、紫外線吸収剤（例えば、サリチル酸誘導体、ベンゾフェノン系紫外線吸収剤、ベンゾトリアゾール系紫外線吸収剤、ヒンダードアミン系紫外線吸収剤など）、滑剤、可塑剤、着色剤（例えば、顔料、染料など）等の各種添加剤が配合されていてもよい。
【０１２７】
粘着テープ又はシート用基材の片面または両面には、粘着テープ又はシート用粘着剤層との密着力の向上等を目的に、コロナ処理やプラズマ処理等の物理的処理、下塗り剤等の化学的処理などの適宜な表面処理が施されていてもよい。
【０１２８】
粘着テープ又はシート用基材の厚さとしては、例えば、１０〜３００μｍ、好ましくは３０〜２００μｍ程度の範囲から選択することができる。
【０１２９】
（粘着テープ又はシート用剥離ライナー）
前記粘着テープ又はシート用剥離ライナーとしては、例えば、剥離処理剤による剥離処理層を少なくとも一方の表面に有する基材の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などを用いることができる。
【０１３０】
粘着テープ又はシート用剥離ライナーとしては、例えば、剥離ライナー用基材の少なくとも一方の面に剥離処理層が形成されている剥離ライナーを好適に用いることができる。このような剥離ライナー用基材としては、ポリエステルフィルム（ポリエチレンテレフタレートフィルム等）、オレフィン系樹脂フィルム（ポリエチレンフィルム、ポリプロピレンフィルム等）、ポリ塩化ビニルフィルム、ポリイミドフィルム、ポリアミドフィルム（ナイロンフィルム）などの合成樹脂フィルムや、紙類（上質紙、和紙、クラフト紙、グラシン紙、合成紙、トップコート紙など）の他、これらを、ラミネートや共押し出しなどにより、複層化したもの（２〜３層の複合体）などが挙げられる。
【０１３１】
一方、剥離処理層を構成する剥離処理剤としては、特に制限されず、前記繊維凸状構造転写形成用シート（１）における繊維凸状構造転写形成用シート用剥離ライナーの剥離処理層を構成する剥離処理剤として例示の剥離処理剤（例えば、シリコーン系剥離処理剤、フッ素系剥離処理剤、長鎖アルキル系剥離処理剤など）を用いることができる。剥離処理剤は単独で又は２種以上組み合わせて使用することができる。剥離処理剤としては、繊維凸状構造転写形成用シート（１）の場合と同様に、剥離性やコストなどの観点より、シリコーン系剥離処理剤が好適であり、なかでも、前記例示の付加反応型のポリシロキサン系剥離処理剤を好適に用いることができる。
【０１３２】
なお、剥離処理剤（特に、付加反応型のポリシロキサン系剥離処理剤）は、適正な塗布量で塗布することが重要である。剥離処理剤の塗布量が、少なすぎると、剥離力（剥離に要する力）が大きくなって実用上問題が生じ、一方、多すぎると、コストが高くなって経済的に不利になる。剥離処理剤の適正な塗布量（固形分）としては、用いる粘着剤の種類などに応じて適宜選択することができるが、例えば、０．０１〜５ｇ／ｍ2（好ましくは０．０５〜３ｇ／ｍ2、さらに好ましくは０．２〜１ｇ／ｍ2）程度である。
【０１３３】
なお、粘着テープ又はシート用剥離ライナーにおいて、その厚み、剥離ライナー用基材の厚みや、剥離処理層の厚みなどは特に制限されない。
【０１３４】
（表面に繊維凸状構造部を有する基材）
本発明の繊維凸状構造転写形成用シートを用いると、繊維凸状構造部の転写形成材（例えば、粘着テープ又はシートなど）の粘着剤層の表面に、少なくとも部分的に（全面的又は部分的に）繊維凸状構造部を転写により形成させることできる。このような転写形成により得られる、繊維凸状構造部を有する基材（例えば、繊維凸状構造部を有する粘着テープ又はシートなど）は、粘着剤層の表面に、少なくとも部分的に繊維凸状構造部を有しているので、該繊維凸状構造部を利用した用途で用いることができる。例えば、粘着剤層の表面に全面的に繊維凸状構造部が形成されている繊維凸状構造部を有する基材は、繊維凸状構造部が形成されている表面は、粘着性を発揮することができないので、粘着性は関係なく、繊維凸状構造部を利用した用途で用いることができ、例えば、家具の装飾材、クッション材、保護材、剥離材などとして用いることができる。
【０１３５】
一方、粘着剤層の表面に部分的に繊維凸状構造部が形成されている繊維凸状構造部を有する基材は、繊維凸状構造部が形成されている表面は、粘着性を発揮することができるので、粘着性を利用した用途、繊維凸状構造部を利用した用途や、粘着性及び繊維凸状構造部を利用した用途で用いることができる。例えば、粘着性を利用した用途では、繊維凸状構造部が形成されている面を、被着体に、小さな荷重をかけて貼り合わせた際には、仮接着をすることができ、貼り直しや貼付位置を修正した後、大きな荷重をかけることにより、強固に接着させることができるので、粘着テープ又はシートにリワーク性や貼付位置修正作業性が求められる用途で用いることができる。
【０１３６】
なお、このように、仮接着を行う場合、仮接着の際にかける荷重の大きさとしては、特に制限されず、繊維凸状構造部の高さ、繊維凸状構造部の繊維の太さや素材の種類などによりコントロールすることができる。すなわち、繊維凸状構造部により、粘着テープ又はシートの貼り付け直後の接着力を所望の大きさにコントロールすることができる。
【０１３７】
前記繊維凸状構造転写形成用シートは、繊維凸状構造部の転写形成材（特に粘着テープ又はシート）に、繊維凸状構造部を形成した後は、繊維凸状構造部の転写形成材から剥離させてもよいが、前述のように、そのまま、剥離ライナーとして用いることが好ましい。なお、繊維凸状構造転写形成用シートを、繊維凸状構造部を形成した後に剥離させて除去する場合は、粘着剤層の繊維凸状構造部が形成されている表面は、凹部を有する剥離ライナー（特に、粘着剤層の表面の繊維凸状構造部に対応した部位に凹部を有する剥離ライナー）により保護してもよい。
【０１３８】
このように、繊維凸状構造転写形成用シートを用いて、繊維凸状構造部を転写形成させて得られる繊維凸状構造部を有する基材（特に、繊維凸状構造部を有する粘着テープ又はシート）として、例えば、粘着剤層の表面に繊維凸状構造部が部分的に形成されている場合、前述のように、被着体に重ね合わせた後、小さな荷重をかけて仮接着を行うことができ、しかも、仮接着後に、貼り直しや、貼り付け位置の修正を十分に且つ容易に行うことができるので、該繊維凸状構造部を有する基材（特に、繊維凸状構造部を有する粘着テープ又はシート）は、被着体を接着させる際のリワーク性や貼付位置修正作業性が優れている。
【０１３９】
従って、繊維凸状構造部を有する基材として、例えば、繊維凸状構造部を有する粘着テープ又はシートは、仮接着後に、貼り直しや、貼り付け位置の修正を行うことが求められる用途の粘着テープ又はシートとして好適に用いることができ、なかでも、フローリング材を床に貼り合わせる際に用いられる粘着テープ又はシート（フローリング材貼付用粘着テープ又はシート）として有用である。なお、フローリング材貼付用粘着テープ又はシートとして用いる場合、繊維凸状構造部を有する粘着テープ又はシートとしては、粘着テープ又はシート用基材の両面に粘着テープ又はシート用粘着剤層を有し、且つ粘着テープ又はシート用基材の一方の面の粘着テープ又はシート用粘着剤層の表面に部分的に繊維凸状構造部を有している基材付きタイプの両面粘着テープ又はシート［すなわち、粘着テープ又はシート用基材の一方の面に、表面に部分的に繊維凸状構造部を有する粘着テープ又はシート用粘着剤層（繊維凸状構造部形成粘着剤層）が形成され、粘着テープ又はシート用基材の他方の面に、表面に繊維凸状構造部を有していない粘着テープ又はシート用粘着剤層（繊維凸状構造部非形成粘着剤層）が形成された基材付きタイプの両面粘着テープ又はシート］を好適に用いることができるので、繊維凸状構造部を形成するための粘着テープ又はシートとしては、基材付きタイプの両面粘着テープ又はシートを好適に用いることができる。
【０１４０】
なお、繊維凸状構造部を有する粘着テープ又はシートを用いて、フローリング材を床に貼り合わせる方法としては、繊維凸状構造部を有する粘着テープ又はシートを介してフローリング材を床に貼り合わせる方法であれば特に制限されないが、例えば、次のような貼り合わせ方法が好適である。
［フローリング材の床への貼り合わせ方法］
繊維凸状構造部を有する粘着テープ又はシートとして、例えば、粘着テープ又はシート用基材の一方の面に繊維凸状構造部形成粘着剤層を有し、且つ粘着テープ又はシート用基材の他方の面に繊維凸状構造部非形成粘着剤層を有している基材付きタイプの両面粘着テープ又はシートを用い、該粘着テープ又はシートにおける繊維凸状構造部非形成粘着剤層側の粘着面をフローリング材に貼り合わせた後、フローリング材を所定の場所に差し込み、繊維凸状構造部形成粘着剤層の粘着面を床に貼り合わせて仮接着させ、さらに、フローリング材を床に沿って所定の場所まで移動させた後、強い圧着により、繊維凸状構造部を有する粘着テープ又はシートを介してフローリング材を床に強固に貼り合わせる。
【実施例】
【０１４１】
以下に、実施例に基づいて本発明をより詳細に説明するが、本発明はこれらの実施例により限定されるものではない。なお、以下の実施例や比較例では、繊維を正の電荷に帯電させた状態で噴霧することができ、且つ一方の側から他方の側に長尺帯状のシートを負の電荷に帯電させた状態で流すことができるラインが設けられたボックス（サイズ：ラインの流れ方向の長さ：２．５ｍ×幅：１．３ｍ×高さ：１．４ｍ）を用いて、静電植毛加工を施した。具体的には、繊維を前記ボックス内の上部（１カ所）より噴霧し、印加電圧：３０ｋＶで噴霧した状態で、該ボックス内に、長尺帯状のシートを、植毛する面が上面となる形態で、ライン速度：５ｍ／分で導入してライン上を移動させることにより、静電植毛加工を施した。
【０１４２】
（実施例１）
ポリエステルフィルム（商品名「ルミラー＃３８」東レ社製；厚み３８μｍ）の両面に、ポリジメチルシロキサン系のシリコーン系剥離処理剤（商品名「ＫＳ−７７８」（信越化学社製）の１重量％ヘプタン溶液を、塗工した後、１２０℃で２分間乾燥を行って、剥離ライナー（剥離紙；「剥離ライナーＡ１」と称する場合がある）を作製した。なお、この剥離ライナーＡ１において、シリコーン系剥離処理剤の塗布量は、０．０５ｇ／ｍ2であった。
【０１４３】
前記剥離ライナーＡ１に、１個の穿孔部の面積が０．８ｍｍ2であり、且つ１０ｍｍ間隔で穿孔を行うことができるように設計された凸部構造および凹部構造を有する穿孔形成機（商品名「ＨＥＭ１」由利ロール社製；３００Ｗテストエンボス機）を用いて、穿孔加工を行い、図６に示されるような穿孔部のパターン形状を有する剥離ライナーＡ１（「穿孔部を有する剥離ライナーＡ１」と称する場合がある）を作製した。なお、この穿孔部を有する剥離ライナーＡ１において、各穿孔部の平均穿孔面積は０．８ｍｍ2であり、穿孔部の総穿孔面積は剥離ライナーの全表面積に対して０．８％であった。図６は、穿孔部を有する剥離ライナーを示す概略図である。図６において、９は穿孔部を有する剥離ライナー、９ａは穿孔部である。
【０１４４】
次に、ポリエチレンフィルム（商品名「ＳＨＯ」大倉工業社製；厚み５０μｍ；「基材Ａ１」と称する場合がある）の片面に、アクリル系粘着剤（商品名「レオコート１０２０」東レコーテックス社製）を、乾燥後の厚みが１０μｍになるように塗布して粘着層（「粘着層Ａ１」と称する場合がある）を形成した後、該粘着層Ａ１を、前記穿孔部を有する剥離ライナーＡ１に貼り合わせた。次いで、ポリアミド系繊維（繊維太さ１．５デニール、繊維長さ０．３ｍｍ）を用いて、穿孔部を有する剥離ライナーＡ１側の面より静電植毛加工を施し、粘着層Ａ１における穿孔部を有する剥離ライナーＡ１の穿孔部に位置している表面に前記ポリアミド系繊維を植毛させることにより、図５（ａ）に示されるような、粘着層の表面に繊維起毛部を有する繊維凸状構造転写形成用シート（「繊維凸状構造転写形成用シートＡ１」と称する場合がある）を作製した。すなわち、該繊維凸状構造転写形成用シートＡ１は、「基材Ａ１／表面に繊維起毛部を有する粘着層Ａ１／穿孔部を有する剥離ライナーＡ１」の層構成を有している。
【０１４５】
一方、ポリエチレンをラミネートしたクラフト紙の上に、ポリジメチルシロキサン系のシリコーン系剥離処理剤（商品名「ＴＰＲ６６００」ＧＥ東芝シリコーン社製）の１重量％ヘプタン溶液を、塗工して剥離ライナー（「剥離ライナーＢ１」と称する場合がある）を作製した後、該剥離ライナーＢ１の剥離処理面に、アクリル系粘着剤（ベースポリマーがアクリル酸ブチル−アクリル酸共重合体であるアクリル系粘着剤）を、乾燥後の厚みが２０μｍとなるように塗工して、粘着剤層（「粘着剤層Ｂ１ａ」と称する場合がある）を形成した。この粘着剤層Ｂ１ａの表面に、ポリエステル系の不織布（「基材Ｂ１」と称する場合がある）を貼り合わせた後、基材Ｂ１（ポリエステル系不織布）の表面に、アクリル系粘着剤（ベースポリマーがアクリル酸ブチル−アクリル酸共重合体であるアクリル系粘着剤）を、乾燥後の厚みが２０μｍとなるように塗工して、粘着剤層（「粘着剤層Ｂ１ｂ」）を作製して、両面粘着シート（「両面粘着シートＢ１」と称する場合がある）を作製した。すなわち、該両面粘着シートＢ１は、「剥離ライナーＢ１／粘着剤層Ｂ１ａ／基材Ｂ１／粘着剤層Ｂ１ｂ」の層構成を有している。
【０１４６】
なお、粘着剤層Ｂ１ｂの粘着力は、粘着層Ａ１よりも大きい。具体的には、粘着剤層Ｂ１ｂの粘着力（２３℃×６５％ＲＨ、１８０°剥離、引張速度３００ｍｍ／分）は７Ｎ／２０ｍｍであり、粘着層Ａ１の粘着力（２３℃×６５％ＲＨ、１８０°剥離、引張速度３００ｍｍ／分）は３Ｎ／２０ｍｍであった。なお、該粘着力は、粘着剤層Ｂ１ｂの場合、両面粘着シートＢ１の粘着剤層Ｂ１ｂの面を、粘着層Ａ１の場合、基材Ａ１／粘着層Ａ１の層構成を有するシートの粘着層Ａ１の面を、ステンレス板に２３℃の雰囲気下、２ｋｇローラーで１往復にて貼着し、２３℃で３０分放置した後、２３℃×６５％ＲＨ雰囲気下、１８０°剥離、引張速度３００ｍｍ／分の条件で、両面粘着シートＢ１、または、基材Ａ１／粘着層Ａ１の層構成を有するシートを剥離させて測定した。
【０１４７】
その後、図１（ａ）で示されるように、両面粘着シートＢ１の粘着剤層Ｂ１ｂの表面に、前記繊維凸状構造転写形成用シートＡ１の穿孔部を有する剥離ライナーＡ１側の面を貼り合わせて圧着させた。貼り合わせ後、図１（ｂ）で示されるように、繊維凸状構造転写形成用シートＡ１を、両面粘着シートＢ１から剥がすことにより、繊維起毛部が両面粘着シートＢ１における粘着剤層Ｂ１ｂの表面に転写された両面粘着シート（「繊維起毛部を有する両面粘着シートＢ１」と称する場合がある）を作製した。すなわち、該繊維起毛部を有する両面粘着シートＢ１は、「剥離ライナーＢ１／粘着剤層Ｂ１ａ／基材Ｂ１／表面に繊維起毛部を有する粘着剤層Ｂ１ｂ」の層構成を有している。なお、繊維起毛部を有する両面粘着シートＢ１の表面に繊維起毛部を有する粘着剤層Ｂ１ｂは、繊維凸状構造転写形成用シートＡ１から繊維起毛部が取り除かれた層構成に相当している積層体により保護されている。
【０１４８】
（実施例２）
ポリエチレンフィルム（商品名「ＮＳＯ」大倉工業社製；厚み６０μｍ）の両面に、ポリジメチルシロキサン系のシリコーン系剥離処理剤（商品名「ＫＳ−８３７」（信越化学社製）の１重量％ヘプタン溶液を、塗工した後、１２０℃で２分間乾燥を行って、剥離ライナー（剥離紙；「剥離ライナーＡ２」と称する場合がある）を作製した。なお、この剥離ライナーＡ２において、シリコーン系剥離処理剤の塗布量は、０．０５ｇ／ｍ2であった。
【０１４９】
前記剥離ライナーＡ２に、１個の穿孔部の面積が１．０ｍｍ2であり、且つ５ｍｍ間隔で穿孔を行うことができるように設計された、実施例１と同様の凸部構造および凹部構造を有する穿孔形成機を用いて、穿孔加工を行い、実施例１と同様のパターン形状の穿孔部を有する剥離ライナーＡ２（「穿孔部を有する剥離ライナーＡ２」と称する場合がある）を作製した。なお、この穿孔部を有する剥離ライナーＡ２において、各穿孔部の平均穿孔面積は１．０ｍｍ2であり、穿孔部の総穿孔面積は剥離ライナーの全表面積に対して４％であった。
【０１５０】
次に、ポリエチレンフィルム（商品名「ＳＨＯ」大倉工業社製；厚み５０μｍ；「基材Ａ２」と称する場合がある）の片面に、アクリル系粘着剤（商品名「レオコート１０２０」東レコーテックス社製）を、乾燥後の厚みが１０μｍになるように塗布して粘着層（「粘着層Ａ２」と称する場合がある）を形成した後、該粘着層Ａ２を、前記穿孔部を有する剥離ライナーＡ２に貼り合わせた。次いで、綿繊維（繊維太さ１．５デニール、繊維長さ１．０ｍｍ）を用いて、穿孔部を有する剥離ライナーＡ２側の面より静電植毛加工を施し、粘着層Ａ２における穿孔部を有する剥離ライナーＡ２の穿孔部に位置している表面に前記綿繊維を植毛させることにより、実施例１と同様の、粘着層の表面に繊維起毛部を有する繊維凸状構造転写形成用シート（「繊維凸状構造転写形成用シートＡ２」と称する場合がある）を作製した。すなわち、該繊維凸状構造転写形成用シートＡ２は、「基材Ａ２／表面に繊維起毛部を有する粘着層Ａ２／穿孔部を有する剥離ライナーＡ２」の層構成を有している。
【０１５１】
一方、ポリエチレンをラミネートしたクラフト紙の上に、ポリジメチルシロキサン系のシリコーン系剥離処理剤（商品名「ＴＰＲ６６００」ＧＥ東芝シリコーン社製）の１重量％ヘプタン溶液を、塗工して剥離ライナー（「剥離ライナーＢ２」と称する場合がある）を作製した後、該剥離ライナーＢ２の剥離処理面に、ゴム系粘着剤（天然ゴムとスチレン−ブタジエンゴムとが、天然ゴム／スチレン−ブタジエンゴム＝５０／５０（重量比）の割合で配合されているゴム系粘着剤）を、乾燥後の厚みが２０μｍとなるように塗工して、粘着剤層（「粘着剤層Ｂ２ａ」と称する場合がある）を形成した。この粘着剤層Ｂ２ａの表面に、ポリエステル系の不織布（「基材Ｂ２」と称する場合がある）を貼り合わせた後、基材Ｂ２（ポリエステル系不織布）の表面に、ゴム系粘着剤（天然ゴムとスチレン−ブタジエンゴムとが、天然ゴム／スチレン−ブタジエンゴム＝５０／５０（重量比）の割合で配合されているゴム系粘着剤）を、乾燥後の厚みが２０μｍとなるように塗工して、粘着剤層（「粘着剤層Ｂ２ｂ」）を作製して、両面粘着シート（「両面粘着シートＢ２」と称する場合がある）を作製した。すなわち、該両面粘着シートＢ２は、「剥離ライナーＢ２／粘着剤層Ｂ２ａ／基材Ｂ２／粘着剤層Ｂ２ｂ」の層構成を有している。
【０１５２】
なお、粘着剤層Ｂ２ｂの粘着力は、粘着層Ａ２よりも大きい。具体的には、粘着剤層Ｂ２ｂの粘着力（２３℃×６５％ＲＨ、１８０°剥離、引張速度３００ｍｍ／分）は７Ｎ／２０ｍｍであり、粘着層Ａ２の粘着力（２３℃×６５％ＲＨ、１８０°剥離、引張速度３００ｍｍ／分）は３Ｎ／２０ｍｍであった。なお、該粘着力は、実施例１の粘着剤層Ｂ１ｂや粘着層Ａ１と同様にして測定することができる。
【０１５３】
その後、実施例１と同様にして、両面粘着シートＢ２の粘着剤層Ｂ２ｂの表面に、前記繊維凸状構造転写形成用シートＡ２の穿孔部を有する剥離ライナーＡ２側の面を貼り合わせて圧着させた。貼り合わせ後、実施例１と同様にして、繊維凸状構造転写形成用シートＡ２を、両面粘着シートＢ２から剥がすことにより、繊維起毛部が両面粘着シートＢ２における粘着剤層Ｂ２ｂの表面に転写された両面粘着シート（「繊維起毛部を有する両面粘着シートＢ２」と称する場合がある）を作製した。すなわち、該繊維起毛部を有する両面粘着シートＢ２は、「剥離ライナーＢ２／粘着剤層Ｂ２ａ／基材Ｂ２／表面に繊維起毛部を有する粘着剤層Ｂ２ｂ」の層構成を有している。なお、繊維起毛部を有する両面粘着シートＢ２の表面に繊維起毛部を有する粘着剤層Ｂ２ｂは、繊維凸状構造転写形成用シートＡ２から繊維起毛部が取り除かれた層構成に相当している積層体により保護されている。
【０１５４】
（実施例３）
ポリエステルフィルム（商品名「ルミラー＃３８」東レ社製；厚み３８μｍ）の両面に、ポリジメチルシロキサン系のシリコーン系剥離処理剤（商品名「ＫＳ−７７８」（信越化学社製）の１重量％ヘプタン溶液を、塗工した後、１２０℃で２分間乾燥を行って、剥離ライナー（剥離紙；「剥離ライナーＡ３」と称する場合がある）を作製した。なお、この剥離ライナーＡ３において、シリコーン系剥離処理剤の塗布量は、０．０５ｇ／ｍ2であった。
【０１５５】
前記剥離ライナーＡ３に、１個の穿孔部の面積が１．５ｍｍ2であり、且つ２０ｍｍ間隔で穿孔を行うことができるように設計された、実施例１と同様の凸部構造および凹部構造を有する穿孔形成機を用いて、穿孔加工を行い、実施例１と同様のパターン形状の穿孔部を有する剥離ライナーＡ３（「穿孔部を有する剥離ライナーＡ３」と称する場合がある）を作製した。なお、この穿孔部を有する剥離ライナーＡ３において、各穿孔部の平均穿孔面積は１．５ｍｍ2であり、穿孔部の総穿孔面積は剥離ライナーの全表面積に対して０．４％であった。
【０１５６】
次に、ポリエチレンフィルム（商品名「ＳＨＯ」大倉工業社製；厚み５０μｍ；「基材Ａ３」と称する場合がある）の片面に、アクリル系粘着剤（商品名「レオコート１０２０」東レコーテックス社製）を、乾燥後の厚みが１０μｍになるように塗布して粘着層（「粘着層Ａ３」と称する場合がある）を形成した後、該粘着層Ａ３を、前記穿孔部を有する剥離ライナーＡ３に貼り合わせた。次いで、ポリアミド系繊維（繊維太さ１．５デニール、繊維長さ１．０ｍｍ）を用いて、穿孔部を有する剥離ライナーＡ３側の面より静電植毛加工を施し、粘着層Ａ３における穿孔部を有する剥離ライナーＡ３の穿孔部に位置している表面に前記ポリアミド系繊維を植毛させることにより、実施例１と同様の、粘着層の表面に繊維起毛部を有する繊維凸状構造転写形成用シート（「繊維凸状構造転写形成用シートＡ３」と称する場合がある）を作製した。すなわち、該繊維凸状構造転写形成用シートＡ３は、「基材Ａ３／表面に繊維起毛部を有する粘着層Ａ３／穿孔部を有する剥離ライナーＡ３」の層構成を有している。
【０１５７】
一方、ポリエチレンをラミネートしたクラフト紙の上に、ポリジメチルシロキサン系のシリコーン系剥離処理剤（商品名「ＴＰＲ６６００」ＧＥ東芝シリコーン社製）の１重量％ヘプタン溶液を、塗工して剥離ライナー（「剥離ライナーＢ３」と称する場合がある）を作製した後、該剥離ライナーＢ３の剥離処理面に、アクリル系粘着剤（ベースポリマーがアクリル酸ブチル−アクリル酸共重合体であるアクリル系粘着剤）を、乾燥後の厚みが２０μｍとなるように塗工して、粘着剤層（「粘着剤層Ｂ３ａ」と称する場合がある）を形成した。この粘着剤層Ｂ３ａの表面に、ポリエステル系の不織布（「基材Ｂ３」と称する場合がある）を貼り合わせた後、基材Ｂ３（ポリエステル系不織布）の表面に、アクリル系粘着剤（ベースポリマーがアクリル酸ブチル−アクリル酸共重合体であるアクリル系粘着剤）を、乾燥後の厚みが２０μｍとなるように塗工して、粘着剤層（「粘着剤層Ｂ３ｂ」）を作製して、両面粘着シート（「両面粘着シートＢ３」と称する場合がある）を作製した。すなわち、該両面粘着シートＢ３は、「剥離ライナーＢ３／粘着剤層Ｂ３ａ／基材Ｂ３／粘着剤層Ｂ３ｂ」の層構成を有している。
【０１５８】
なお、粘着剤層Ｂ３ｂの粘着力は、粘着層Ａ３よりも大きい。具体的には、粘着剤層Ｂ３ｂの粘着力（２３℃×６５％ＲＨ、１８０°剥離、引張速度３００ｍｍ／分）は７Ｎ／２０ｍｍであり、粘着層Ａ３の粘着力（２３℃×６５％ＲＨ、１８０°剥離、引張速度３００ｍｍ／分）は３Ｎ／２０ｍｍであった。なお、該粘着力は、実施例１の粘着剤層Ｂ１ｂや粘着層Ａ１と同様にして測定することができる。
【０１５９】
その後、実施例１と同様にして、両面粘着シートＢ３の粘着剤層Ｂ３ｂの表面に、前記繊維凸状構造転写形成用シートＡ３の穿孔部を有する剥離ライナーＡ３側の面を貼り合わせて圧着させた。貼り合わせ後、実施例１と同様にして、繊維凸状構造転写形成用シートＡ３を、両面粘着シートＢ３から剥がすことにより、繊維起毛部が両面粘着シートＢ３における粘着剤層Ｂ３ｂの表面に転写された両面粘着シート（「繊維起毛部を有する両面粘着シートＢ３」と称する場合がある）を作製した。すなわち、該繊維起毛部を有する両面粘着シートＢ３は、「剥離ライナーＢ３／粘着剤層Ｂ３ａ／基材Ｂ３／表面に繊維起毛部を有する粘着剤層Ｂ３ｂ」の層構成を有している。なお、繊維起毛部を有する両面粘着シートＢ３の表面に繊維起毛部を有する粘着剤層Ｂ３ｂは、繊維凸状構造転写形成用シートＡ３から繊維起毛部が取り除かれた層構成に相当している積層体により保護されている。
【０１６０】
（比較例１）
剥離ライナーへの穿孔と、穿孔後の植毛加工を行わなかったこと以外は実施例１と同様にして、両面粘着シート（「両面粘着シートＢ４」と称する場合がある）を作製した。すなわち、該両面粘着シートＢ４は、「剥離ライナーＢ１／粘着剤層Ｂ１ａ／基材Ｂ１／粘着剤層Ｂ１ｂ」の層構成を有している。なお、繊維起毛部を有する両面粘着シートＢ４の粘着剤層Ｂ１ｂは、「基材Ａ１／粘着層Ａ１／剥離ライナーＡ１」の層構成の積層体により保護されている。
【０１６１】
（評価）
実施例、比較例により得られた両面粘着シート（両面粘着シートＢ１〜両面粘着シートＢ４）を、実施例１〜３では表面に繊維起毛部を有する粘着剤層（表面に繊維起毛部を有する粘着剤層Ｂ１ｂ〜表面に繊維起毛部を有する粘着剤層Ｂ３ｂ）、比較例１では剥離ライナーにより保護されていない側の粘着剤層（粘着剤層Ｂ１ｂ）の粘着面を、アクリル板に、剥離ライナー側から、２５ｇ／２２．５ｃｍ2の荷重をかけて仮接着させた後、両面粘着シートを貼り付けた位置より６ｍｍ移動させてから、強く圧着させ、この時の移動が容易であるかどうかによって、貼付位置修正作業性を評価した。
【０１６２】
また、貼り付けた後、２４時間、室温（２３℃）で放置した後、テンシロン引張試験機を用いて、アクリル板に対する接着力を測定し、比較例１の両面粘着シートの接着力に対する割合により、表面に繊維起毛部を有する粘着剤層による接着力を評価した。
【０１６３】
これらの評価結果は、それぞれ、表１の「貼付位置修正作業性」、「接着力回復率（％）」の欄に示した。
【０１６４】
【表１】
2004346303.tif 000003
【０１６５】
表１より明らかなように、実施例に係る粘着シート（粘着剤層の表面に繊維起毛部を有する粘着シート）は、初期貼り付け後の位置修正が容易であり、強く貼り付けた後の接着力は良好であることが確認された。
【図面の簡単な説明】
【０１６６】
【図１】本発明における繊維凸状構造転写形成用シートを粘着テープ又はシート用粘着剤層の表面に貼り合わせて、繊維凸状構造部を転写形成する状態の一例を部分的に示す概略断面図であり、図１（ａ）は繊維凸状構造転写形成用シートを粘着テープ又はシート用粘着剤層の表面に貼り合わせた状態を示し、図１（ｂ）は、繊維凸状構造転写形成用シートを貼り合わせ後に剥がして、繊維凸状構造部を粘着テープ又はシート用粘着剤層の表面に転写形成させている状態を示している。
【図２】図１の繊維起毛部５が転写形成された粘着テープ又はシートを上面から見た概略平面図である。
【図３】粘着テープ又はシート用粘着剤層の表面に、繊維凸状構造転写形成用シートを用いた転写により形成されている繊維起毛部の形状に関する写真を示す図であり、粘着テープ又はシート用粘着剤層の上面から見た図である。
【図４】粘着テープ又はシート用粘着剤層の表面に、繊維凸状構造転写形成用シートを用いた転写により形成されている繊維起毛部の形状に関する写真を示す図であり、図３に係る繊維起毛部を示す要部拡大図である。
【図５】本発明の繊維凸状構造転写形成用シートの例を示す概略断面図である。
【図６】穿孔部を有する剥離ライナーを示す概略図である。
【符号の説明】
【０１６７】
１        繊維凸状構造転写形成用シート
２        繊維凸状構造転写形成用シート１における剥離ライナー
２ａ      繊維凸状構造転写形成用シート用剥離ライナー２における孔部
３        繊維凸状構造転写形成用シート１における粘着層
４        繊維凸状構造転写形成用シート１における基材
５        粘着テープ又はシート用粘着剤層に転写形成された繊維起毛部
６        粘着テープ又はシート
６ａ      粘着テープ又はシート６における粘着剤層
６ａ１    粘着テープ又はシート用粘着剤層６ａの表面
６ｂ      粘着テープ又はシート６における基材
７        繊維凸状構造転写形成用シート
７ａ      繊維凸状構造転写形成用シート７における剥離ライナー
７ｂ      繊維凸状構造転写形成用シート７における粘着層
７ｃ      繊維凸状構造転写形成用シート７における基材
７ｄ      繊維凸状構造転写形成用シート用剥離ライナー７ａにおける孔部
８        粘着テープ又はシート用粘着剤層に転写形成させるための繊維起毛部
７１      繊維凸状構造転写形成用シート
７１ａ    凹凸構造を有する基材
７１ａ１  凹凸部含有繊維凸状構造転写形成用シート用基材７１ａの凸部
７１ａ２  凹凸部含有繊維凸状構造転写形成用シート用基材７１ａの凹部
７１ｂ    剥離処理層
７１ｃ    転写形成用繊維凸状構造部保持粘着層
８１      粘着テープ又はシート用粘着剤層に転写形成させるための繊維起毛部
９        穿孔部を有する剥離ライナー
９ａ      穿孔部
【図１】
2004346303.tif 000004
【図２】
2004346303.tif 000005
【図３】
2004346303.tif 000006
【図４】
2004346303.tif 000007
【図５】
2004346303.tif 000008
【図６】
2004346303.tif 000009